(57)【要約】【課題】高剛性でかつ良好な溶融流動性と熱安定性を兼ね備えた芳香族ポリカーボネート／液晶ポリエステル樹脂樹脂組成物であり、しかも、該組成物は成形性が良好であり、かつ表面外観特に表面平滑性の良好な成形品を与える樹脂組成物を提供する。【解決手段】（Ａ）芳香族ポリカーボネート樹脂（Ａ成分）１００重量部当り、（Ｂ）５０〜２００ミリ当量／１００ｇの陽イオン交換能を有する層状珪酸塩（Ｂ成分）０．１〜５０重量部、（Ｃ）芳香族ポリカーボネートとの親和性を有しかつ親水性成分を有する化合物（Ｃ成分）０．１〜５０重量部、及び（Ｄ）液晶ポリエステル系樹脂（Ｄ成分）０．１〜１００重量部を含むことを特徴とする樹脂組成物。【選択図】  なし【特許請求の範囲】
【請求項１】
（Ａ）芳香族ポリカーボネート樹脂（Ａ成分）１００重量部当り、（Ｂ）５０〜２００ミリ当量／１００ｇの陽イオン交換容量を有する層状珪酸塩（Ｂ成分）０．１〜５０重量部、（Ｃ）芳香族ポリカーボネートとの親和性を有しかつ親水性成分を有する化合物（Ｃ成分）を０．１〜５０重量部、及び（Ｄ）液晶ポリエステル系樹脂（Ｄ成分）０．１〜１００重量部を含むことを特徴とする熱可塑性樹脂組成物。
【請求項２】
上記Ｂ成分は、５０〜２００ミリ当量／１００ｇの陽イオン交換容量を有し、かつ有機オニウムイオンが層間にイオン交換されてなる層状珪酸塩であることを特徴とする請求項１に記載の熱可塑性樹脂組成物。
【請求項３】
上記Ｂ成分における有機オニウムイオンは、下記一般式［Ｉ］で表される４級オニウムイオンであることを特徴とする請求項２に記載の熱可塑性樹脂組成物。
【化１】
2004204004.tif 000008
（上記一般式［Ｉ］中、Ｍは窒素原子又はリン原子を表わし、Ｒ1及びＲ2は互いに同一もしくは相異なる炭素原子数６〜１６のアルキル基、Ｒ3及びＲ4は互いに同一もしくは相異なる炭素原子数１〜４のアルキル基を表わす。）
【請求項４】
上記Ｂ成分における有機オニウムイオンを示す上記一般式［Ｉ］中のＲ1及びＲ2は、それぞれ炭素原子数７〜１４のアルキル基であることを特徴とする請求項３に記載の熱可塑性樹脂組成物。
【請求項５】
上記Ｃ成分は、ポリエーテルエステル共重合体であることを特徴とする請求項１〜請求項４のいずれか１項に記載の熱可塑性樹脂組成物。
【請求項６】
上記Ｃ成分は、カルボキシル基及び／又はその誘導体からなる官能基を有するスチレン含有重合体であることを特徴とする請求項１〜請求項４のいずれか１項に記載の熱可塑性樹脂組成物。
【請求項７】
上記Ｃ成分は、スチレン−無水マレイン酸共重合体であることを特徴とする請求項６に記載の熱可塑性樹脂組成物。
【請求項８】
上記Ｄ成分は、芳香族ヒドロキシカルボン酸及びその誘導体の１種もしくは２種以上から製造された全芳香族ポリエステルであることを特徴とする請求項１〜請求項７のいずれか１項に記載の熱可塑性樹脂組成物。
【請求項９】
上記Ｄ成分のアスペクト比が３以上の繊維の形態で分散していることを特徴とする請求項１〜請求項８のいずれか１項に記載の熱可塑性樹脂組成物。
【請求項１０】
上記Ｂ成分とＣ成分とを予め溶融混練した後に、該溶融混練物とＡ成分とＤ成分とを溶融混練して調製されたものであることを特徴とする請求項１〜請求項９のいずれか１項に記載の熱可塑性樹脂組成物。
【請求項１１】
さらに（Ｅ）高級脂肪酸と多価アルコールの部分エステル及び／又はフルエステル（Ｅ成分）を、Ａ成分１００重量部当り０．００５〜１重量部含むことを特徴とする請求項１〜請求項１０のいずれか１項に記載の熱可塑性樹脂組成物。
【請求項１２】
さらに、（Ｆ）ホスフェート化合物及び／又はホスファイト化合物（Ｆ成分）を、Ａ成分１００重量部当り０．００５〜１重量部含むことを特徴とする請求項１〜請求項１１のいずれか１項に記載の熱可塑性樹脂組成物。
【請求項１３】
上記請求項１〜請求項１２のいずれか１項に記載の熱可塑性樹脂組成物より射出成形法にて形成された０．０５ｍｍ以上２ｍｍ未満の厚みを有する薄肉成形品。
【発明の詳細な説明】
【０００１】
【発明の属する技術分野】
本発明は、層状珪酸塩を微分散させてなる芳香族ポリカーボネート／液晶ポリエステル系の熱可塑性樹脂組成物及び該組成物よりなる薄肉成形品に関する。より詳しくは、芳香族ポリカーボネート樹脂及びその等量以下の液晶ポリエステル系樹脂を基体とする樹脂組成物に、層状珪酸塩及び特定の化合物を配合し、樹脂組成物中に層状珪酸塩をナノオーダーで微分散させてなる樹脂組成物であって、従来の芳香族ポリカーボネート／液晶ポリエステル樹脂組成物の剛性を一段と向上させ、かつ、溶融時の流動性をさらに向上させると共に、異方性の低減により反りが抑制され良好な寸法安定性を有する新規な熱可塑性樹脂組成物、並びに、該組成物から射出成形された薄肉成形品に関する。
【０００２】
【従来の技術】
芳香族ポリカーボネート樹脂は、耐熱性、耐衝撃性、寸法安定性等に優れた樹脂であり、電気・電子部品分野、機構部品分野、自動車部品分野、ＯＡ機器部品分野等幅広く使用されている。特に、その寸法安定性、耐衝撃性を活かしてＯＡ機器等における外装材としての利用も広がっているが、近年、製品の軽薄短小化が進んでいることから、材料に対しては薄肉製品を設計した場合でも強度を保つことができる高い剛性及び成形加工性を保つことができる良好な流動性が強く求められている。
【０００３】
従来、熱可塑性樹脂の剛性を改良するためには、ガラス繊維等の繊維状無機強化材や無機充填剤を混合する方法が用いられてきたが、その場合、樹脂の流動性が損なわれるといった欠点を有していた。これを解決する手段として、熱可塑性樹脂に液晶性を示すポリマーを配合し、液晶性ポリマーを組成物中で繊維化させることにより、剛性と流動性を同時に改良する方法が多く提案されている。
【０００４】
芳香族ポリカーボネート樹脂においても、液晶性ポリマーを配合する試みは多くなされており、芳香族ポリカーボネート樹脂／液晶性ポリマー樹脂組成物（アロイ）において、さらに剛性を高めるため繊維状無機強化材を配合する提案もなされている（特許文献１参照）。しかしながら、かかる方法によるものは、剛性を高めるために繊維状補強材や無機充填剤を配合量をかなり多くする必要があるため、製品の比重が大きくなったり、また、製品の表面外観が損なわれるという欠点がある。また、液晶ポリエステル樹脂の添加によって溶融時の流動性は向上するが、添加量が少ないとその効果が小さい。さらに、該組成物においては流動配向により生ずる異方性が大きく、それにより特に肉厚の薄い板状成形品においては反りが発生し、その結果、該組成物が有する高い流動性及び高剛性を十分に活かされない場合が多い。
【０００５】
また、最近の軽薄短小を指向する技術動向により、この樹脂組成物に対しても、一段と高い剛性（曲げ弾性率）を実現することが求められている。近年、比較的少量の充填剤で熱可塑性樹脂の高い曲げ弾性率を達成する技術の１つとして、無機充填剤として層間イオンを各種の有機オニウムイオンでイオン交換してなる層状珪酸塩を熱可塑性樹脂中へ微分散させた樹脂組成物が提案されており、芳香族ポリカーボネート樹脂と層状珪酸塩の層間イオンを各種の有機オニウムイオンでイオン交換した層状珪酸塩とを組み合わせた樹脂組成物も知られている（特許文献２〜特許文献９、非特許文献１〜３参照）。しかしながら、これらのいずれの提案においても、芳香族ポリカーボネート／液晶ポリエステル樹脂組成物に関しては何ら示唆するところがなく、また、現実に、芳香族ポリカーボネート／液晶ポリエステル樹脂組成物における剛性の改善及び異方性の改善が急務とされていることから、これらは、上記樹脂組成物の実用性をさらに増大させる上で重要な技術的課題となっている。
【０００６】
【特許文献１】
特開平７−２５８５３１号公報
【特許文献２】
特開平３−２１５５５８号公報
【特許文献３】
特開平７−２０７１３４号公報
【特許文献４】
特開平７−２２８７６２号公報
【特許文献５】
特開平７−３３１０９２号公報
【特許文献６】
特開平９−１４３３５９号公報
【特許文献７】
特開平１０−６０１６０号公報
【特許文献８】
特開２００２−８８２５５号公報
【特許文献９】
ＷＯ９９／３２４０３（特表２００１−５２６３１３号公報）
【非特許文献１】
「第５１回高分子学会年次大会講演要旨集」第５１巻（Ｎｏ．３），６６９頁，２００２年
【非特許文献２】
成型加工学会発行、「成型加工」’０２，１５頁，２００２年
【非特許文献３】
「第５１回高分子学会討論会講演要旨集」第５１巻（Ｎｏ．１１），２６４５頁，２００２年
【０００７】
【発明が解決しようとする課題】
本発明の目的は、芳香族ポリカーボネート／液晶ポリエステル樹脂中に層状珪酸塩を微分散させて、良好な剛性、低異方性及び優れた流動性を併有し、かつ熱安定性を改善した薄肉成形品、殊に薄肉の板状成形品に最適な熱可塑性樹脂組成物を提供することにある。本発明の他の目的は、熱可塑性樹脂組成物からなる薄肉成形品を提供することにある。
【０００８】
本発明者らは、かかる目的を達成すべく鋭意検討した結果、芳香族ポリカーボネート樹脂、液晶ポリエステル樹脂、層状珪酸塩及び特定の化合物を特定の組成割合で配合した樹脂組成物にあっては、該樹脂組成物中において層状珪酸塩のナノオーダーの微分散が実現し、剛性一段とが高くかつ良好な成形性を有し、しかも成形品における異方性及び反りの低減された良好な寸法安定性を有する芳香族ポリカーボネート／液晶ポリエステル樹脂組成物が得られることを見出し、本発明を完成するに至った。
【０００９】
【課題を解決するための手段】
本発明は、（１）（Ａ）芳香族ポリカーボネート樹脂（Ａ成分）１００重量部当り、（Ｂ）５０〜２００ミリ当量／１００ｇの陽イオン交換容量を有する層状珪酸塩（Ｂ成分）０．１〜５０重量部、（Ｃ）芳香族ポリカーボネートとの親和性を有しかつ親水性成分を有する化合物（Ｃ成分）０．１〜５０重量部、及び（Ｄ）液晶ポリエステル系樹脂(Ｄ成分)０．１〜１００重量部を含むことを特徴とする熱可塑性樹脂組成物に係るものであり、かくして上述の課題を達成したものである。
【００１０】
本発明の好適な態様は、（２）上記Ｂ成分が、５０〜２００ミリ当量／１００ｇの陽イオン交換容量を有し、かつ有機オニウムイオンが層間にイオン交換されてなる層状珪酸塩である上記（１）の熱可塑性樹脂組成物である。さらに好適な態様は、（３）上記Ｂ成分における有機オニウムイオンが、下記一般式[Ｉ]で表される４級有機オニウムイオンである上記（２）の熱可塑性樹脂組成物である。
【００１１】
【化２】
2004204004.tif 000002
【００１２】
（上記一般式［Ｉ］中、Ｍは窒素原子又はリン原子を表わし、Ｒ1及びＲ2は互いに同一もしくは相異なる炭素原子数６〜１６のアルキル基、Ｒ3及びＲ4は互いに同一もしくは相異なる炭素原子数１〜４のアルキル基を表わす。）
特に好適な態様は、（４）上記Ｂ成分における有機オニウムイオンを示す上記式Ｉ中のＲ1及びＲ2が、それぞれ炭素原子数７〜１４のアルキル基である上記（３）の樹脂組成物である。かかる構成（２）（３）（４）によれば、剛性が高くかつ良好な耐熱安定性を有し、しかも成形品の異方性が低減されるという本発明の効果が一段とすぐれた樹脂組成物が提供される。
【００１３】
本発明の他の好適な態様は、（５）上記Ｃ成分が、ポリエーテルエステル共重合体である上記（１）〜（４）の熱可塑性樹脂組成物、あるいは、（６）上記Ｃ成分が、カルボキシル基及び／又はその誘導体からなる官能基を有するスチレン含有重合体である上記（１）〜（４）の熱可塑性樹脂組成物、さらには（７）上記スチレン含有重合体が、スチレン−無水マレイン酸共重合体である上記（６）の熱可塑性樹脂組成物である。かかる構成（５）（６）（７）によれば、樹脂組成物中におけるＢ成分のナノオーダの微分散が良好に実現し、比較的少量の層状珪酸塩の添加でも剛性が高くかつ良好な熱安定性、低異方性を有するという効果が顕著な樹脂組成物が提供される。
【００１４】
さらに、本発明の好適な態様は、（８）上記Ｄ成分が、芳香族ヒドロキシカルボン酸及びその誘導体の１種もしくは２種以上から製造された全芳香族ポリエステルである上記（１）〜（７）の熱可塑性樹脂組成物であり、さらには（９）上記記Ｄ成分が、アスペクト比３以上の繊維の形態で分散している上記（１）〜（８）の熱可塑性樹脂組成物である。かかる構成により、より良好な剛性を有し、かつ低異方性及び熱安定性において特に優れた樹脂組成物が提供される。
【００１５】
本発明のさらに好適な態様は、（１０）上記Ｂ成分とＣ成分とを予め溶融混練した後に、該溶融混練物とＡ成分とＤ成分とを溶融混練して調製されたものである上記（１）〜（９）の熱可塑性樹脂組成物であり、かかる構成により、樹脂組成物調製時及び成形加工時における芳香族ポリカーボネートの分子量低下の少ない樹脂組成物が提供され、かかる樹脂組成物は成形加工条件の過酷な薄肉成形品等においてより好適である。
【００１６】
さらに、本発明の好適な態様は、（１１）上記の各成分に加え、さらに（Ｅ）高級脂肪酸と多価アルコールの部分脂肪酸エステル（Ｅ成分）を、Ａ成分１００重量部当り０．００５〜１重量部含む上記（１）〜（１０）の熱可塑性樹脂組成物であり、また、（１２）上記の各成分に加え、さらに、（Ｆ）ホスフェート化合物及び／又はホスファイト化合物（Ｆ成分）を、Ａ成分１００重量部当り０．００５〜１重量部含むことを特徴とする上記（１）〜（１１）の熱可塑性樹脂組成物である。かかる構成（１１）（１２）によれば、耐加水分解性がさらに優れた樹脂組成物が提供される。
【００１７】
また、本発明の他の好適な態様は、（１３）上記（１）〜（１２）の樹脂組成物より射出成形法により形成された０．０５ｍｍ以上２ｍｍ未満の厚みを有する薄肉成形品である。かかる構成によれば剛性が良好かつ反りの低減された薄肉成形品に求められる特性を十分に満足した薄肉成形品が提供される。
【００１８】
【発明の実施の形態】
以下、本発明の樹脂組成物を構成する各成分、それらの配合割合、調製方法等について、順次具体的に説明する。
【００１９】
＜Ａ成分について＞
本発明の樹脂組成物におけるＡ成分は、該樹脂組成物の主成分となる芳香族ポリカーボネート樹脂である。代表的な芳香族ポリカーボネート樹脂（以下、単に「ポリカーボネート」と称することがある）は、２価フェノールとカーボネート前駆体とを反応させて得られるものであり、反応の方法としては界面重縮合法、溶融エステル交換法、カーボネートプレポリマーの固相エステル交換法及び環状カーボネート化合物の開環重合法等を挙げることができる。
【００２０】
上記２価フェノールの具体例としては、ハイドロキノン、レゾルシノール、４，４’−ビフェノール、１，１−ビス（４−ヒドロキシフェニル）エタン、２，２−ビス（４−ヒドロキシフェニル）プロパン（通称“ビスフェノールＡ”）、２，２−ビス（４−ヒドロキシ−３−メチルフェニル）プロパン、２，２−ビス（４−ヒドロキシフェニル）ブタン、１，１−ビス（４−ヒドロキシフェニル）−１−フェニルエタン、１，１−ビス（４−ヒドロキシフェニル）シクロヘキサン、１，１−ビス（４−ヒドロキシフェニル）−３，３，５−トリメチルシクロヘキサン、２，２−ビス（４−ヒドロキシフェニル）ペンタン、４，４’−（ｐ−フェニレンジイソプロピリデン）ジフェノール、４，４’−（ｍ−フェニレンジイソプロピリデン）ジフェノール、１，１−ビス（４−ヒドロキシフェニル）−４−イソプロピルシクロヘキサン、ビス（４−ヒドロキシフェニル）オキシド、ビス（４−ヒドロキシフェニル）スルフィド、ビス（４−ヒドロキシフェニル）スルホキシド、ビス（４−ヒドロキシフェニル）スルホン、ビス（４−ヒドロキシフェニル）ケトン、ビス（４−ヒドロキシフェニル）エステル、２，２−ビス（３，５−ジブロモ−４−ヒドロキシフェニル）プロパン、ビス（３，５−ジブロモ−４−ヒドロキシフェニル）スルホン、ビス（４−ヒドロキシ−３−メチルフェニル）スルフィド、９，９−ビス（４−ヒドロキシフェニル）フルオレン、９，９−ビス（４−ヒドロキシ−３−メチルフェニル）フルオレン等が挙げられる。これらの中でも、ビス（４−ヒドロキシフェニル）アルカン、特にビスフェノールＡ（以下“ＢＰＡ”と略称することがある）が汎用されている。
【００２１】
本発明では、汎用のポリカーボネートであるビスフェノールＡ系のポリカーボネート以外にも、さらに良好な耐加水分解性を得る目的で、他の２価フェノール類を用いて製造した特殊なポリカーボネ−トをＡ成分として使用することが可能である。
【００２２】
例えば、２価フェノール成分の一部又は全部として、４，４’−（ｍ−フェニレンジイソプロピリデン）ジフェノール（以下“ＢＰＭ”と略称することがある）、１，１−ビス（４−ヒドロキシフェニル）シクロヘキサン、１，１−ビス（４−ヒドロキシフェニル）−３，３，５−トリメチルシクロヘキサン（以下“Ｂｉｓ−ＴＭＣ”と略称することがある）、９，９−ビス（４−ヒドロキシフェニル）フルオレン及び９，９−ビス（４−ヒドロキシ−３−メチルフェニル）フルオレン（以下“ＢＣＦ”と略称することがある）を用いたポリカーボネ−ト（単独重合体又は共重合体）は、ポリマー自体が良好な耐加水分解性を有するので、吸水による寸法変化や形態安定性の要求が特に厳しい用途に適当である。これらのＢＰＡ以外の２価フェノールは、該ポリカーボネートを構成する２価フェノール成分全体の５モル％以上、特に１０モル％以上、使用するのが好ましい。
【００２３】
殊に、高剛性かつより良好な耐加水分解性が要求される場合には、樹脂組成物を構成するＡ成分が次の（１）〜（３）の共重合ポリカーボネートであるのが特に好適である。
（１）該ポリカーボネートを構成する２価フェノール成分１００モル％中、ＢＰＭが２０〜８０モル％（より好適には４０〜７５モル％、さらに好適には４５〜６５モル％）であり、かつＢＣＦが２０〜８０モル％（より好適には２５〜６０モル％、さらに好適には３５〜５５モル％）である共重合ポリカーボネート。
（２）該ポリカーボネートを構成する２価フェノール成分１００モル％中、ＢＰＡが１０〜９５モル％（より好適には５０〜９０モル％、さらに好適には６０〜８５モル％）であり、かつＢＣＦが５〜９０モル％（より好適には１０〜５０モル％、さらに好適には１５〜４０モル％）である共重合ポリカーボネート。
（３）該ポリカーボネートを構成する２価フェノール成分１００モル％中、ＢＰＭが２０〜８０モル％（より好適には４０〜７５モル％、さらに好適には４５〜６５モル％）であり、かつＢｉｓ−ＴＭＣが２０〜８０モル％（より好適には２５〜６０モル％、さらに好適には３５〜５５モル％）である共重合ポリカーボネート。
【００２４】
これらの特殊なポリカーボネートは、単独で用いてもよく、２種以上を適宜混合して使用してもよい。また、これらを汎用されているビスフェノールＡ型のポリカーボネートと混合して使用することもできる。
【００２５】
これらの特殊なポリカーボネートの製法及び特性については、例えば、特開平６−１７２５０８号公報、特開平８−２７３７０号公報、特開２００１−５５４３５号公報及び特開２００２−１１７５８０号公報等に詳しく記載されている。
【００２６】
なお、上述した各種のポリカーボネートの中でも、共重合組成等を調整して、吸水率及びＴｇ（ガラス転移温度）を下記の範囲内にしたものは、ポリマー自体の耐加水分解性が良好で、かつ成形後の低反り性においても格段に優れているため、形態安定性が要求される分野では特に好適である。
（ｉ）吸水率が０．０５〜０．１５％、好ましくは０．０６〜０．１３％であり、かつＴｇが１２０〜１８０℃であるポリカーボネート、あるいは
（ii）Ｔｇが１６０〜２５０℃、好ましくは１７０〜２３０℃であり、かつ吸水率が０．１０〜０．３０％、好ましくは０．１３〜０．３０％、より好ましくは０．１４〜０．２７％であるポリカーボネート。
【００２７】
ここで、ポリカーボネートの吸水率は、直径４５ｍｍ、厚み３．０ｍｍの円板状試験片を用い、ＩＳＯ６２−１９８０に準拠して２３℃の水中に２４時間浸漬した後の水分率を測定した値である。また、Ｔｇ（ガラス転移温度）は、ＪＩＳＫ７１２１に準拠した示差走査熱量計（ＤＳＣ）測定により求められる値である。
【００２８】
一方、カーボネート前駆体としては、カルボニルハライド、カーボネートエステル又はハロホルメート等が使用され、具体的にはホスゲン、ジフェニルカーボネート又は２価フェノールのジハロホルメート等が挙げられる。
【００２９】
このような２価フェノールとカーボネート前駆体とから界面重合法によってポリカーボネートを製造するに当っては、必要に応じて触媒、末端停止剤、２価フェノールが酸化するのを防止するための酸化防止剤等を使用してもよい。また、ポリカーボネートは３官能以上の多官能性芳香族化合物を共重合した分岐ポリカーボネートであってもよい。ここで使用される３官能以上の多官能性芳香族化合物としては、１，１，１−トリス（４−ヒドロキシフェニル）エタン、１，１，１−トリス（３，５−ジメチル−４−ヒドロキシフェニル）エタン等が挙げられる。
【００３０】
分岐ポリカーボネートを生ずる多官能性化合物を含む場合、その割合は、ポリカーボネート全量中、０．００１〜１モル％、好ましくは０．００５〜０．９モル％、特に好ましくは０．０１〜０．８モル％である。また、特に溶融エステル交換法の場合、副反応として分岐構造が生ずる場合があるが、かかる分岐構造量についても、ポリカーボネート全量中、０．００１〜１モル％、好ましくは０．００５〜０．９モル％、特に好ましくは０．０１〜０．８モル％であるものが好ましい。なお、かかる分岐構造の割合については1Ｈ−ＮＭＲ測定により算出することが可能である。
【００３１】
また、本発明の樹脂組成物においてＡ成分となる芳香族ポリカーボネート樹脂は、芳香族もしくは脂肪族（脂環族を含む）の２官能性カルボン酸を共重合したポリエステルカーボネート、２官能性アルコール（脂環族を含む）を共重合した共重合ポリカーボネート並びにかかる２官能性カルボン酸及び２官能性アルコールを共に共重合したポリエステルカーボネートであってもよい。また、得られたポリカーボネートの２種以上をブレンドした混合物でも差し支えない。
【００３２】
ここで用いる脂肪族の２官能性のカルボン酸は、α，ω−ジカルボン酸が好ましい。脂肪族の２官能性のカルボン酸としては、例えば、セバシン酸（デカン二酸）、ドデカン二酸、テトラデカン二酸、オクタデカン二酸、イコサン二酸等の直鎖飽和脂肪族ジカルボン酸及びシクロヘキサンジカルボン酸等の脂環族ジカルボン酸が好ましく挙げられる。２官能性アルコールとしては、脂環族ジオールがより好適であり、例えばシクロヘキサンジメタノール、シクロヘキサンジオール、トリシクロデカンジメタノール等が例示される。
【００３３】
さらに、本発明では、Ａ成分として、ポリオルガノシロキサン単位を共重合した、ポリカーボネート−ポリオルガノシロキサン共重合体の使用も可能である。
【００３４】
Ａ成分となる芳香族ポリカーボネート樹脂は、上述した２価フェノールの異なるポリカーボネート、分岐成分を含有するポリカーボネート、ポリエステルカーボネート、ポリカーボネート−ポリオルガノシロキサン共重合体等の各種ポリカーボネートの２種以上を混合したものであってもよい。さらに、製造法の異なるポリカーボネート、末端停止剤の異なるポリカーボネート等を２種以上混合したものを使用することもできる。
【００３５】
ポリカーボネートの重合反応において、界面重縮合法による反応は、通常、２価フェノールとホスゲンとの反応であり、酸結合剤及び有機溶媒の存在下に反応させる。酸結合剤としては、例えば、水酸化ナトリウム、水酸化カリウム等のアルカリ金属水酸化物又はピリジン等のアミン化合物が用いられる。有機溶媒としては、例えば、塩化メチレン、クロロベンゼン等のハロゲン化炭化水素が用いられる。また、反応促進のために、例えば、トリエチルアミン、テトラ−ｎ−ブチルアンモニウムブロマイド、テトラ−ｎ−ブチルホスホニウムブロマイド等の第３級アミン、第４級アンモニウム化合物、第４級ホスホニウム化合物等の触媒を用いることもできる。その際、反応温度は通常０〜４０℃、反応時間は１０分〜５時間程度、反応中のｐＨは９以上に保つのが好ましい。
【００３６】
また、かかる重合反応においては、通常、末端停止剤が使用される。かかる末端停止剤として単官能フェノール類を使用することができる。単官能フェノール類のとしては、例えば、フェノール、ｐ−ｔｅｒｔ−ブチルフェノール、ｐ−クミルフェノール等の単官能フェノール類を用いるのが好ましい。さらに、単官能フェノール類としては、デシルフェノール、ドデシルフェノール、テトラデシルフェノール、ヘキサデシルフェノール、オクタデシルフェノール、エイコシルフェノール、ドコシルフェノール及びトリアコンチルフェノール等の炭素数１０以上の長鎖アルキル基で核置換された単官能フェノールを挙げることができ、該フェノールは流動性の向上及び耐加水分解性の向上に効果がある。かかる末端停止剤は単独で使用しても２種以上併用してもよい。
【００３７】
溶融エステル交換法による反応は、通常、２価フェノールとカーボネートエステルとのエステル交換反応であり、不活性ガスの存在下に２価フェノールとカーボネートエステルとを加熱しながら混合して、生成するアルコール又はフェノールを留出させる方法により行われる。反応温度は、生成するアルコール又はフェノールの沸点等により異なるが、殆どの場合１２０〜３５０℃の範囲である。反応後期には反応系を１．３３×１０3〜１３．３Ｐａ程度に減圧して生成するアルコール又はフェノールの留出を容易にさせる。反応時間は、通常、１〜４時間程度である。
【００３８】
上記カーボネートエステルとしては、置換基を有していてもよい炭素原子数６〜１０のアリール基、アラルキル基あるいは炭素原子数１〜４のアルキル基等のエステルが挙げられ、中でもジフェニルカーボネートが好ましい。
【００３９】
また、重合速度を速めるために重合触媒を用いることができる。かかる重合触媒としては、例えば水酸化ナトリウム、水酸化カリウム、２価フェノールのナトリウム塩、カリウム塩等のアルカリ金属化合物；水酸化カルシウム、水酸化バリウム、水酸化マグネシウム等のアルカリ土類金属化合物；テトラメチルアンモニウムヒドロキシド、テトラエチルアンモニウムヒドロキシド、トリメチルアミン、トリエチルアミン等の含窒素塩基性化合物等を用いることができる。さらに、アルカリ（土類）金属のアルコキシド類、アルカリ（土類）金属の有機酸塩類、ホウ素化合物類、ゲルマニウム化合物類、アンチモン化合物類、チタン化合物類、ジルコニウム化合物類等のエステル化反応、エステル交換反応に使用される触媒を用いることができる。これらの触媒は単独で使用してもよく２種以上を組み合わせて使用してもよい。触媒の使用量は、原料の２価フェノール１モルに対し、好ましくは１×１０-8〜１×１０-3当量、より好ましくは１×１０-7〜５×１０-4当量の範囲で選ばれる。
【００４０】
溶融エステル交換法による反応では、生成ポリカーボネートのフェノール性末端基を減少する目的で、重縮反応の後期あるいは終了後に、例えば、２−クロロフェニルフェニルカーボネート、２−メトキシカルボニルフェニルフェニルカーボネート、２−エトキシカルボニルフェニルフェニルカーボネート等の化合物を加えることができる。
【００４１】
さらに、溶融エステル交換法では触媒の活性を中和する失活剤を用いることが好ましい。かかる失活剤の量としては、残存する触媒１モルに対して０．５〜５０モルの割合で用いるのが好ましい。また、重合後のポリカーボネートに対し、０．０１〜５００ｐｐｍの割合、より好ましくは０．０１〜３００ｐｐｍ、特に好ましくは０．０１〜１００ｐｐｍの割合で使用するのが適当である。好ましい失活剤の例としては、ドデシルベンゼンスルホン酸テトラブチルホスホニウム塩等のホスホニウム塩、テトラエチルアンモニウムドデシルベンジルサルフェート等のアンモニウム塩が挙げられる。
【００４２】
Ａ成分となる芳香族ポリカーボネート樹脂の粘度平均分子量は限定されない。しかしながら、粘度平均分子量は、１０，０００未満であると強度等が低下し、５０，０００を超えると成形加工特性が低下するようになるので、１０，０００〜５０，０００の範囲が好ましく、１２，０００〜３０，０００の範囲がより好ましく、１４，０００〜２８，０００の範囲がさらに好ましい。この場合、成形性等が維持される範囲内で、粘度平均分子量が上記範囲外であるポリカーボネートを混合することも可能である。例えば、粘度平均分子量が５０，０００を超える高分子量のポリカーボネート成分を配合することも可能である。
【００４３】
本発明でいう粘度平均分子量は、まず、次式にて算出される比粘度（ηSP）を２０℃で塩化メチレン１００ｍｌに芳香族ポリカーボネート０．７ｇを溶解した溶液からオストワルド粘度計を用いて求め、
比粘度（ηSP）＝（ｔ−ｔ0）／ｔ0
［ｔ0は塩化メチレンの落下秒数、ｔは試料溶液の落下秒数］
求められた比粘度（ηSP）から次の数式により粘度平均分子量Ｍを算出する。
ηSP／ｃ＝［η］＋０．４５×［η］2ｃ（但し［η］は極限粘度）
［η］＝１．２３×１０-4Ｍ0.83
ｃ＝０．７
【００４４】
なお、本発明の樹脂組成物における粘度平均分子量を測定する場合は、次の要領で行う。すなわち、該樹脂組成物をその２０〜３０倍重量の塩化メチレンに溶解し、可溶分をセライト濾過により採取した後、溶液を除去して十分に乾燥し、塩化メチレン可溶分の固体を得る。かかる固体０．７ｇを塩化メチレン１００ｍｌに溶解した溶液から２０℃における比粘度（ηSP）を、オストワルド粘度計を用いて求め、上式によりその粘度平均分子量Ｍを算出する。
【００４５】
＜Ｂ成分について＞
本発明の樹脂組成物を構成するＢ成分である層状珪酸塩は、ＳｉＯ2連鎖からなるＳｉＯ4四面体シート構造とＡｌ、Ｍｇ、Ｌｉ等を含む八面体シート構造との組み合わせからなる層からなり、その層間に交換性陽イオンの配位した珪酸塩（シリケート）又は粘土鉱物（クレー）である。これらは、例えば、スメクタイト系鉱物、バーミキュライト、ハロイサイト、膨潤性雲母等に代表される。
【００４６】
具体的には、スメクタイト系鉱物としては、モンモリロナイト、ヘクトライト、フッ素ヘクトライト、サポナイト、バイデライト、スチブンサイト等が挙げられ、膨潤性雲母としては、Ｌｉ型フッ素テニオライト、Ｎａ型フッ素テニオライト、Ｎａ型四珪素フッ素雲母、Ｌｉ型四珪素フッ素雲母等の膨潤性合成雲母等が挙げられる。これらの層状珪酸塩は、天然品及び合成品のいずれも使用可能である。合成品は、例えば、水熱合成、溶融合成、固体反応によって得ることができる。
【００４７】
本発明においてＢ成分として用いられる層状珪酸塩は、その陽イオン交換容量（陽イオン交換能）が５０〜２００ミリ当量／１００ｇであることを必要とし、好ましくは８０〜１５０ミリ当量／１００ｇ、さらに好ましくは１００〜１５０ミリ当量／１００ｇの陽イオン交換容量を有するものである。ここでいう「陽イオン交換容量」は、土壌標準分析法として国内の公定法となっているショーレンベルガー改良法によってＣＥＣ値として測定される。本発明の樹脂組成物の主体となる芳香族ポリカーボネート樹脂（Ａ成分）への良好な分散性を得るためには、層状珪酸塩（Ｂ成分）の陽イオン交換容量は５０ミリ当量／１００ｇ以上必要であるが、陽イオン交換容量が２００ミリ当量／１００ｇより大きくなると、芳香族ポリカーボネート樹脂の熱劣化への影響が大きくなるので好ましくない。
【００４８】
上記の層状珪酸塩は、そのｐＨの値が７〜１０．５の範囲であることが好ましい。ｐＨの値が１０．５より大きくなると、芳香族ポリカーボネート樹脂の熱安定性を低下させる傾向が現れてくる。
【００４９】
これらの層状珪酸塩の中でも、陽イオン交換容量等の点から、モンモリロナイト、ヘクトライト等のスメクタイト系粘土鉱物、Ｌｉ型フッ素テニオライト、Ｎａ型フッ素テニオライト、Ｎａ型四珪素フッ素雲母等の膨潤性を持ったフッ素雲母が好適に用いられ、ベントナイトを精製して得られるモンモリロナイトや合成フッ素雲母が、純度等の点からより好適である。さらに、良好な機械特性が得られる合成フッ素雲母が特に好ましい。
【００５０】
本発明で用いられるＢ成分の層状珪酸塩は、有機オニウムイオンが層状珪酸塩の層間にイオン交換されることにより、芳香族ポリカーボネート樹脂への配合時のせん断による層剥離が容易になり、良好な分散が促進される。したがって、本発明のＢ成分の層状珪酸塩としては有機オニウム塩が層間にイオン交換されものが好適に用いられる。
【００５１】
該有機オニウムイオンは、通常ハロゲンイオン等との塩として取り扱われる。ここで有機オニウムイオンとしては、例えばアンモニウムイオン、ホスホニウムイオン、スルホニウムイオン、複素芳香環由来のオニウムイオン等が挙げられ、オニウムイオンとしては１級、２級、３級、４級のいずれも使用できるが、４級オニウムイオンが好ましい。
【００５２】
該イオン化合物には各種の有機基が結合したものが使用できる。有機基としてはアルキル基が代表的であるが、芳香族基を持つものでもよく、またエーテル基、エステル基、二重結合部分、三重結合部分、グリシジル基、カルボン酸基、酸無水物基、水酸基、アミノ基、アミド基、オキサゾリン環等各種官能基を含有するものでもよい。
【００５３】
有機オニウムイオンの具体例としては、テトラエチルアンモニウム、テトラブチルアンモニウム等の同一のアルキル基を有する４級アンモニウム、トリメチルオクチルアンモニウム、トリメチルデシルアンモニウム、トリメチルドデシルアンモニウム、トリメチルテトラデシルアンモニウム、トリメチルヘキサデシルアンモニウム、トリメチルオクタデシルアンモニウム及びトリメチルイコサニルアンモニウム等のトリメチルアルキルアンモニウム；トリメチルオクタデセニルアンモニウム等のトリメチルアルケニルアンモニウム；トリメチルオクタデカジエニルアンモニウム等のトリメチルアルカジエニルアンモニウム；トリエチルドデシルアンモニウム、トリエチルテトラデシルアンモニウム、トリエチルヘキサデシルアンモニウム、トリエチルオクタデシルアンモニウム等のトリエチルアルキルアンモニウム；トリブチルドデシルアンモニウム、トリブチルテトラデシルアンモニウム、トリブチルヘキサデシルアンモニウム、リブチルオクタデシルアンモニウム等のトリブチルアルキルアンモニウム；ジメチルジオクチルアンモニウム、ジメチルジデシルアンモニウム、ジメチルジテトラデシルアンモニウム、ジメチルジヘキサデシルアンモニウム、ジメチルジオクタデシルアンモニウム等のジメチルジアルキルアンモニウム；ジメチルジオクタデセニルアンモニウム等のジメチルジアルケニルアンモニウム；ジメチルジオクタデカジエニルアンモニウム等のジメチルジアルカジエニルアンモニウム；ジエチルジドデシルアンモニウム、ジエチルジテトラデシルアンモニウム、ジエチルジヘキサデシルアンモニウム、ジエチルジオクタデシルアンモニウム等のジエチルジアルキルアンモニウム；ジブチルジドデシルアンモニウム、ジブチルジテトラデシルアンモニウム、ジブチルジヘキサデシルアンモニウム、ジブチルジオクタデシルアンモニウム等のジブチルジアルキルアンモニウムが挙げられる。
【００５４】
さらには、メチルベンジルジヘキサデシルアンモニウム等のメチルベンジルジアルキルアンモニウム、ジベンジルジヘキサデシルアンモニウム等のジベンジルジアルキルアンモニウム；トリオクチルメチルアンモニウム、トリドデシルメチルアンモニウム及びトリテトラデシルメチルアンモニウム等のトリアルキルメチルアンモニウム；トリオクチルエチルアンモニウム、トリドデシルエチルアンモニウム等のトリアルキルエチルアンモニウム；トリオクチルブチルアンモニウム、トリデシルブチルアンモニウム等のトリアルキルブチルアンモニウム；トリメチルベンジルアンモニウム等の芳香環を有する４級アンモニウム；トリメチルフェニルアンモニウム等の芳香族アミン由来の４級アンモニウム；メチルジエチル［ＰＥＧ］アンモニウム、メチルジエチル［ＰＰＧ］等のトリアルキル［ＰＡＧ］アンモニウム；メチルジメチルビス［ＰＥＧ］アンモニウム等のジアルキルビス［ＰＡＧ］アンモニウム；エチルトリス［ＰＥＧ］アンモニウム等のアルキルトリス［ＰＡＧ］アンモニウム；並びに上記アンモニウムイオンの窒素原子がリン原子に置き換わったホスホニウムイオンが挙げられる。
【００５５】
なお、これらの有機オニウムイオンは、単独の使用及び２種以上組合せての使用のいずれも選択できる。上記“ＰＥＧ”の表記はポリエチレングリコールを、“ＰＰＧ”の表記はポリプロピレングリコールを“ＰＡＧ”の表記はポリアルキレングリコールを示す。ポリアルキレングリコールの分子量としては１００〜１，５００のものが使用できる。
【００５６】
これら有機オニウムイオン化合物の分子量は、１００〜６００であることがより好ましい。より好ましくは１５０〜５００である。分子量が６００より多いときには、場合により芳香族ポリカーボネート樹脂の熱劣化を促進したり、樹脂組成物の耐熱性を損なってしまう傾向が現れる。なお、かかる有機オニウムイオンの分子量は、ハロゲンイオン等のカウンターイオン分を含まない有機オニウムイオン単体の分子量を指す。
【００５７】
本発明の樹脂組成物を構成するＢ成分として好適なものは、５０〜２００ミリ当量／１００ｇの陽イオン交換容量を有し、かつ下記一般式［Ｉ］で示される４級オニウムイオンでイオン交換された層状珪酸塩である。
【００５８】
【化３】
2004204004.tif 000003
【００５９】
上記一般式［Ｉ］中、Ｍは窒素原子又はリン原子を表わす。また、Ｒ1〜Ｒ4は互いに同一もしくは相異なる有機基を表わし、その少なくとも１つは炭素原子数６〜２０のアルキル基又は炭素原子数６〜１２のアリール基であり、残りの基は炭素原子数１〜５のアルキル基である。これらのＲ1〜Ｒ4はその一部が互いに同一の基であってもよく、全部又は一部が相異なる基であってもよい。なお、上記一般式［Ｉ］において、Ｒ1及びＲ2はいずれも直鎖状及び分岐状のいずれも選択できる。また、Ｒ3及びＲ4がブチル基の場合、これらは直鎖状及び分岐状のいずれも選択できる。
【００６０】
これらのＲ1及びＲ2は、好ましくは炭素原子数７〜１４のアルキル基であり、より好ましくは炭素原子数７〜１２のアルキル基であり、さらに好ましくは炭素原子数８〜１１のアルキル基である。また、Ｒ3及びＲ4は、好ましくは炭素原子数１〜３のアルキル基であり、より好ましくはメチル基又はエチル基であり、さらに好ましくはメチル基である。したがって、Ｒ1及びＲ2がともに炭素原子数７〜１４のアルキル基でありかつＲ3及びＲ4がメチル基であるものが最適である。
【００６１】
かかる好適な有機オニウムイオンの具体例としては、ジメチルジオクチルアンモニウム、ジメチルジデシルアンモニウム、ジメチルジドデシルアンモニウム、ジメチルジテトラデシルアンモニウム、ジメチルジヘキサデシルアンモニウム、ジエチルジドデシルアンモニウム、ジエチルジテトラデシルアンモニウム、ジエチルジヘキサデシルアンモニウム、ジブチルジオクチルアンモニウム、ジブチルジデシルアンモニウム及びジブチルジドデシルアンモニウム等が例示され、さらに、上記アンモニウムイオンの窒素原子がリン原子に置換したホスホニウムイオンが例示される。
【００６２】
本発明において、Ｂ成分として上述の好適な有機オニウムイオンでイオン交換した層状珪酸塩を使用することにより、樹脂組成物の熱安定性や耐加水分解性が大幅に向上するという利点がある。
【００６３】
Ｂ成分の層状珪酸塩における有機オニウムイオンは、通常、ハロゲンイオン、ヒドロキシドイオン及びアセテートイオン等のアニオン類との塩として取り扱われる。かかる有機オニウムイオンの塩化合物を層状珪酸塩に反応させて、Ｂ成分の層状珪酸塩が得られる。すなわち、層状珪酸塩への有機オニウムイオンのイオン交換は、極性溶媒中に分散させた層状珪酸塩に、例えば上記一般式［Ｉ］で示される有機オニウムイオン化合物（有機オニウムイオンの塩化合物）を添加し、析出してくるイオン交換化合物を収集することによって作成することができる。通常、このイオン交換反応は、有機オニウムイオン化合物を、層状珪酸塩のイオン交換容量の１当量に対し１．０〜１．５当量の割合で加えて、ほぼ全量の層間の金属イオンを有機オニウムイオンで交換させるのが一般的である。しかし、このイオン交換容量に対する交換割合を一定の範囲に制御することも、芳香族ポリカーボネート樹脂の熱劣化を抑制する上で有効である。ここで有機オニウムイオンでイオン交換される割合は、層状珪酸塩のイオン交換容量に対して４０％以上であることが好ましい。かかるイオン交換容量の割合は好ましくは４０〜９５％であり、特に好ましくは４０〜８０％である。なお、ここで４０％の割合とは、例えば層状珪酸塩の陽イオン交換容量が１１０ミリ当量／１００ｇの場合には、その４０％となる４４ミリ当量／１００ｇ分が有機オニウムイオンでイオン交換されていることを指す。また、有機オニウムイオンの交換割合は、交換後の化合物について、熱重量測定装置等を用いて、有機オニウムイオンの熱分解による重量減少を求めることにより算出することができる。
【００６４】
＜Ｃ成分について＞
本発明の樹脂組成物におけるＣ成分は、Ａ成分である芳香族ポリカーボネート樹脂と親和性を有しかつ親水性成分を有する化合物である。このＣ成分は、芳香族ポリカーボネート樹脂（Ａ成分）及び上記層状珪酸塩（Ｂ成分）の双方に対する良好な親和性を生み出す。これら双方に対する親和性はこれら２成分の相溶性を向上させ、層状珪酸塩が芳香族ポリカーボネート樹脂に微細かつ安定して分散するようになる。
【００６５】
層状珪酸塩の分散に関するＣ成分の機能は、異種ポリマー同士を相溶化させるために使用されるポリマーアロイ用相溶化剤（コンパティビライザー）と同様と推測される。したがって、このＣ成分は、低分子化合物よりも高分子化合物すなわち重合体であることが好ましい。また、重合体の方が混練加工時の熱安定性にも優れるため有利である。該重合体の平均繰り返し単位数は５以上が好ましく、１０以上がより好ましい。一方、該重合体の平均分子量の上限については数平均分子量で２，０００，０００以下であることが好ましい。数平均分子量がかかる上限を超えない場合には良好な成形加工性が得られる。
【００６６】
本発明の樹脂組成物に配合されるＣ成分が重合体である場合、その基本的構造としては、例えば、以下のようなものが挙げられる。
ア）上記芳香族ポリカーボネート樹脂に親和性を有する成分をα、親水性成分をβとするとき、αとβとからなるグラフト共重合体（主鎖がα、グラフト鎖がβ、並びに主鎖がβ、グラフト鎖がαのいずれも選択できる。）、αとβとからなるブロック共重合体（ジ−、トリ、等ブロックセグメント数は２以上を選択でき、ラジアルブロックタイプ等を含む。）並びにαとβとからなるランダム共重合体。
イ）上記芳香族ポリカーボネート樹脂に親和性を有する成分をα、親水性成分をβとするとき、αの機能は重合体全体によって発現され、βが該α内に含まれる構造を有する重合体。
【００６７】
上記構造ア）において、α及びβは重合体セグメント単位及び単量体単位のいずれをも意味するが、α成分は芳香族ポリカーボネート樹脂との親和性の観点から重合体セグメント単位であることが好ましい。また、上記構造イ）は、α単独では芳香族ポリカーボネート樹脂との親和性が十分ではないものの、αとβとが組み合わされ一体化されることにより、良好な親和性が発現する場合である。α単独の場合にも芳香族ポリカーボネート樹脂との親和性が良好であって、かつβとの組合せによってさらに親和性が向上する場合もある。したがって、これらの構造ア）及びイ）はその一部において重複することがある。
【００６８】
本発明におけるＣ成分としては、α分のみでも芳香族ポリカーボネート樹脂に対する親和性が高く、さらにβが付加したＣ成分全体においてその親和性が一段と高くなるものが好適である。
【００６９】
次に、Ｃ成分における芳香族ポリカーボネート樹脂に親和性を有する成分（以下、αと称する場合がある）について詳述する。上記の如くＣ成分は、ポリマーアロイにおける相溶化剤との同様の働きをすると考えられることから、αには相溶化剤と同様の重合体に対する親和性が求められる。したがって、αは非反応型と反応型とに大略分類できる。
【００７０】
非反応型では、以下の要因を有する場合に親和性が良好となる。すなわち、芳香族ポリカーボネート樹脂とαとの間に、▲１▼化学構造の類似性、▲２▼溶解度パラメータの近似性（溶解度パラメータの差が１（ｃａｌ／ｃｍ3）1/2以内、すなわち約２．０５（ＭＰａ）1/2以内が目安とされる）、▲３▼分子間相互作用（水素結合、イオン間相互作用等）及びランダム重合体特有の擬引力的相互作用等の要因を有することが望まれる。これらの要因は相溶化剤とポリマーアロイのベースになる重合体との親和性を判断する指標としても知られている。反応型では、相溶化剤において芳香族ポリカーボネートと反応性を有する官能基を有するものを挙げることができる。例えば、芳香族ポリカーボネート樹脂に対して反応性を有する、カルボキシル基、カルボン酸無水物基、エポキシ基、オキサゾリン基、エステル基、エステル結合、カーボネート基及びカーボネート結合等を例示することができる。
【００７１】
一方で、芳香族ポリカーボネート樹脂とαとが良好な親和性をもつ場合、その結果として芳香族ポリカーボネート樹脂とαとの混合物において単一のガラス転移温度（Ｔｇ）を示すか、又は芳香族ポリカーボネート樹脂のＴｇがαのＴｇの側に移動する挙動が認められるので、芳香族ポリカーボネート樹脂と親和性を有する成分（α）は、かかる挙動により判別することができる。
【００７２】
上述の如く、Ｃ成分における芳香族ポリカーボネート樹脂と親和性を有する成分（α）は、非反応型であることが好ましく、殊に溶解度パラメータが近似することにより良好な親和性を発揮することが好ましい。これは反応型に比較して芳香族ポリカーボネート樹脂（Ａ成分）との親和性により優れるためである。また反応型は過度に反応性を高めた場合、副反応によって重合体の熱劣化が促進される欠点がある。
【００７３】
芳香族ポリカーボネート樹脂及びＣ成分のαの溶解度パラメータは次の関係を有することが好ましい。すなわち、芳香族ポリカーボネート樹脂の溶解度パラメータをδA（（ＭＰａ）1/2）とし、Ｃ成分におけるαの溶解度パラメータ又はＣ成分全体の溶解度パラメータをδα（（ＭＰａ）1/2）としたとき、次式：
δα＝δA±２  （（ＭＰａ）1/2）
の関係を有することが好ましい。
【００７４】
例えば、Ａ成分である芳香族ポリカーボネート樹脂の溶解度パラメータは、通常、約１０（ｃａｌ／ｃｍ3）1/2（すなわち約２０．５（（ＭＰａ）1/2））とされていることから、δαは１８．５〜２２．５（（ＭＰａ）1/2）の範囲が好ましく、１９〜２２（（ＭＰａ）1/2）の範囲がより好ましい。
【００７５】
かかる溶解度パラメータδαを満足する重合体成分の具体例としては、スチレンポリマー、アルキル（メタ）アクリレートポリマー、アクリロニトリルポリマー（例えばポリスチレン、スチレン−無水マレイン酸共重合体、ポリメチルメタクリレート、スチレン−メチルメタクリレート共重合体、スチレン−アクリロニトリル共重合体等に代表される）等のビニル系重合体を挙げることができる。本発明の組成物の耐熱性の保持のためには、Ｔｇの高い重合体成分を用いることが好ましい。
【００７６】
ここで溶解度パラメータは、「ポリマーハンドブック 第４版」（A WILEY-INTERSCIENCE PUBLICATION, 1999年）中に記載されたＳｍａｌｌの値を用いた置換基寄与法（Group contribution methods）による理論的な推算方法が利用できる。芳香族ポリカーボネート樹脂のＴｇは既に述べたようにＪＩＳ Ｋ７１２１に準拠した示差走査熱量計（ＤＳＣ）測定により求めることが可能である。
【００７７】
上記のＡ成分の芳香族ポリカーボネート樹脂と親和性を有する成分αは、Ｃ成分中５重量％以上であることが好ましく、１０重量％以上がより好ましく、３０重量％以上がさらに好ましく、５０重量％以上が特に好ましい。Ｃ成分全体をαとする態様も可能であることから上限は１００重量％であってよい。
【００７８】
一方、Ｃ成分における親水性成分（以下、βと称する場合がある）は、親水基（水との相互作用の強い有機性の原子団）を有する単量体及び親水性重合体成分（重合体セグメント）より選択される。親水基はそれ自体広く知られ、下記の基が例示される。
１）強親水性の基：−ＳＯ3Ｈ、−ＳＯ3Ｍ、−ＯＳＯ3Ｈ、−ＯＳＯ3Ｈ、−ＣＯＯＭ、−ＮＲ3Ｘ（Ｒ：アルキル基、Ｘ：ハロゲン原子、Ｍ：アルカリ金属、−ＮＨ4） 等、
２）やや小さい親水性を有する基：−ＣＯＯＨ、−ＮＨ2、−ＣＮ、−ＯＨ、−ＮＨＣＯＮＨ2 等、
３）親水性が無いか又は小さい基：−ＣＨ2ＯＣＨ3、−ＯＣＨ3、−ＣＯＯＣＨ3、−ＣＳ 等
本発明の樹脂組成物に配合するＣ成分としては、親水基が上記１）又は２）に分類されるものが使用され、中でも、上記２）の親水基は芳香族ポリカーボネート樹脂の溶融加工時の熱安定性により優れるため好ましい。親水性が高すぎる場合には芳香族ポリカーボネート樹脂の熱劣化が生じやすくなる。これはかかる親水基が直接カーボネート結合と反応し、熱分解反応を生じるためである。
【００７９】
なお、かかる親水基は１価及び２価以上の基のいずれであってもよい。Ｃ成分が重合体の場合、２価以上の官能基とは該基が重合体の主鎖を構成しないものを指し、主鎖を構成するものは結合として官能基とは区別する。具体的には、主鎖を構成する炭素等の原子に付加した基、側鎖の基及び分子鎖末端の基は、２価以上であっても官能基である。
【００８０】
親水基のより具体的な指標は、溶解度パラメータである。溶解度パラメータの値が大きいほど親水性が高くなることは広く知られている。基ごとの溶解度パラメータは、Ｆｅｄｏｒｓによる基ごとの凝集エネルギー（Ｅcoh）及び基ごとのモル体積（Ｖ）より算出することができる（「ポリマー・ハンドブック 第４版」（A WILEY-INTERSCIENCE PUBLICATION），VII／685頁，1999年、 Polym. Eng.Sci.，第14巻，147及び472頁，1974年 等参照）。さらに親水性の大小関係のみを比較する観点からは、凝集エネルギー（Ｅcoh）をモル体積（Ｖ）で除した数値（Ｅcoh／Ｖ；以下単位は“Ｊ／ｃｍ3”とする）を親水性の指標として使用できる。
【００８１】
Ｃ成分の親水性成分（β）に含まれる親水基は、Ｅcoh／Ｖが６００以上であることが必要であり、好ましくはＥcoh／Ｖは８００以上である。８００以上の場合にはＡ成分の芳香族ポリカーボネート樹脂におけるカーボネート結合のＥcoh／Ｖを超え、カーボネート結合よりも高い親水性を有する。Ｅcoh／Ｖは９００以上がより好ましく、９５０以上がさらに好ましい。一方、親水性が高すぎる場合には、既に述べたように芳香族ポリカーボネート樹脂の熱劣化が生じ易くなる。このため、Ｅcoh／Ｖは２，５００以下が好ましく、２，０００以下がより好ましく、１，５００以下がさらに好ましい。
【００８２】
Ｃ成分の親水性成分（β）として親水性重合体成分（重合体セグメント）も選択され得る。Ｃ成分の重合体中に含まれる親水性重合体のセグメントはβとなる親水性重合体としては、ポリアルキレンオキシド、ポリビニルアルコール、ポリアクリル酸、ポリアクリル酸金属塩（キレート型を含む）、ポリビニルピロリドン、ポリアクリルアミド、ポリヒドロキシエチルメタクリレート等が例示される。これらの中でも、ポリアルキレンオキシド、ポリビニルアルコール、ポリアクリル酸、ポリビニルピロリドン、ポリヒドロキシエチルメタクリレートが好ましく例示される。これらは良好な親水性と芳香族ポリカーボネート樹脂（Ａ成分）に対する熱安定性（溶融加工時の芳香族ポリカーボネート樹脂の分解の抑制）とが両立するため好適である。なお、ポリアルキレンオキシドとしては、ポリエチレンオキシド及びポリプロピレンオキシドが好ましい。
【００８３】
親水基を有する単量体及び親水性重合体成分のいずれにおいても、βは酸性の官能基（以下単に“酸性基”と称することがある）を有するのが好ましい。かかる酸性基は、本発明の樹脂組成物の溶融加工時の熱劣化を抑制する。とりわけ、窒素原子を含まない酸性基がより好適である。好適な酸性基としては、カルボキシル基、カルボン酸無水物基、スルホン酸基、スルフィン酸基、ホスホン酸基及びホスフィン酸基等が例示される。
【００８４】
これに比して、アミド基やイミド基等の窒素原子を含む官能基は溶融加工時の芳香族ポリカーボネート樹脂の熱劣化を十分には抑制しない場合がある。これは窒素原子が局所的に塩基性を有しカーボネート結合の熱分解を生じさせるためと考えられる。
【００８５】
Ｃ成分におけるβの割合は、βが親水基を有する単量体の場合、官能基１つ当たりの分子量である官能基当量として、６０〜１０，０００であり、７０〜８，０００が好ましく、８０〜６，０００がより好ましく、１００〜３，０００がさらに好ましい。また、βが親水性重合体セグメントの場合、Ｃ成分１００重量％中βが５〜９５重量％の範囲にあることが適当であり、１０〜９０重量％が好ましい。とりわけ３０〜７０重量％がより好ましく、３０〜５０重量％がさらに好ましい。
【００８６】
上記芳香族ポリカーボネート樹脂に対して親和性を有する成分（α）と親水性成分（β）とを有する有機化合物（Ｃ成分）の製造方法としては、βの単量体とαを構成する単量体とを共重合する方法、βの重合体成分をαとブロック又はグラフト共重合する方法、及びβをαに直接反応させて付加する方法、等が例示される。
【００８７】
かかるＣ成分の具体例として、ａ）Ａ成分との親和性を有しかつポリアルキレンオキシドセグメントを有する重合体、ｂ）Ａ成分である芳香族ポリカーボネート樹脂との親和性を有しかつ酸性の官能基を有する重合体、ｃ）Ａ成分との親和性を有しかつオキサゾリン基を有する重合体、並びに、ｄ）Ａ成分との親和性を有しかつ水酸基を有する重合体等、が例示される。
【００８８】
上記ａ）に分類される好適なＣ成分の具体例としては、ポリアルキレンオキシドセグメントを有するポリエーテルエステル共重合体が挙げられる。このポリエーテルエステル共重合体は、ジカルボン酸、アルキレングリコール及びポリ（アルキレンオキシド）グリコール並びにこれらの誘導体から重縮合を行うことにより製造される重合体である。かかるＣ成分として特に好適なポリエーテルエステル共重合体は、重合度１０〜１２０のポリ（アルキレンオキシド）グリコールあるいはその誘導体、テトラメチレングリコールを６５モル％以上含有するアルキレングリコールあるいはその誘導体及びテレフタル酸を６０モル％以上含有するジカルボン酸あるいはその誘導体から製造される共重合体（ＰＥＧ−ＰＢＴ共重合体）である。これらのＣ成分として好ましいポリエーテルエステル共重合体は、その分子量が重量平均分子量において１万〜１００万であるの好ましく、５万〜５０万がより好ましい。
【００８９】
本発明では、樹脂組成物の基体ポリマーが、芳香族ポリカーボネート樹脂と液晶ポリエステル樹脂であるため、Ｃ成分として上記両ポリマーに親和性を有するポリエーテルエステル共重合体を使用すると、層状珪酸塩が両ポリマーからなるマトリックス中に良好に微分散されるので特に効果的である。
【００９０】
また、本発明では、上記ｂ）に分類されるＣ成分として、Ａ成分との親和性を有しかつカルボキシル基及び／又はその誘導体からなる官能基を有するスチレン含有重合体も好適に使用される。ここで、スチレン含有重合体とはスチレン等の芳香族ビニル化合物を重合した繰返し単位を重合体成分として含有する重合体を指す。
【００９１】
上記の好適なＣ重合体成分中のカルボキシル基及び／又はその誘導体からなる官能基の割合は、０．１〜１２ミリ当量／ｇが好ましく、０．５〜５ミリ当量／ｇがより好ましい。ここで１当量とは、カルボキシル基が１モル存在することをいい、その値は水酸化カリウム等の逆滴定により算出することが可能である。
【００９２】
カルボキシル基の誘導体からなる官能基としては、カルボキシル基の水酸基を（ｉ）金属イオンで置換した金属塩（キレート塩を含む）、（ii）塩素原子で置換した酸塩化物、（iii）−ＯＲで置換したエステル（Ｒは一価の炭化水素基）、（iv）−Ｏ（ＣＯ）Ｒで置換した酸無水物（Ｒは一価の炭化水素基）、（ｖ）−ＮＲ2で置換したアミド（Ｒは水素又は一価の炭化水素基）、（vi）２つのカルボキシル基の水酸基を＝ＮＲで置換したイミド（Ｒは水素又は一価の炭化水素基）等、を挙げることができる。
【００９３】
カルボキシル基及び／又はその誘導体からなる官能基（以下、単に“カルボキシル基類”と称する）を有するスチレン含有重合体の製造方法としては、従来公知の方法を用いることができる。例えば、（ａ）カルボキシル基類を有する単量体とスチレン系単量体とを共重合する方法、（ｂ）スチレン含有重合体に対してカルボキシル基類を有する化合物又は単量体を結合又は共重合する方法等を挙げることができる。
【００９４】
上記（ａ）の方法では、溶液重合、懸濁重合、塊状重合等のラジカル重合法の他、アニオンリビング重合法やグループトランスファー重合法等の各種重合方法を採用することができる。さらに一旦マクロモノマーを形成した後重合する方法も可能である。共重合体の形態はランダム共重合体の他に、交互共重合体、ブロック共重合体、テーパード共重合体等の各種形態の共重合体として使用することができる。上記（ｂ）の方法では、一般的にはスチレン含有重合体又は共重合体に、必要に応じて、パーオキサイドや２，３−ジメチル−２，３ジフェニルブタン（通称“ジクミル”）等のラジカル発生剤を加え、高温下で反応又は共重合する方法を採用することができる。かかる方法は、スチレン含有重合体又は共重合体に熱的に反応活性点を生成し、該活性点に反応する化合物又は単量体を反応させるものである。反応に要する活性点を生成するその他の方法として、放射線や電子線の照射やメカノケミカル手法による外力の付与等の方法も挙げられる。さらにスチレン含有共重合体中に予め反応に要する活性点を生成する単量体を共重合しておく方法も挙げられる。反応のための活性点としては不飽和結合、パーオキサイド結合、立体障害が高く熱的に安定なニトロオキシドラジカル等を挙げることができる。
【００９５】
上記カルボキシル基類を有する化合物又は単量体としては、例えば、アクリル酸、メタクリル酸、アクリルアミド、メタクリルアミド等の不飽和モノカルボン酸及びその誘導体、無水マレイン酸、無水シトラコン酸、Ｎ−フェニルマレイミド、Ｎ−メチルマレイミド等の無水マレイン酸の誘導体、グルタルイミド構造やアクリル酸と多価の金属イオンで形成されたキレート構造等が挙げられる。これらの中でも金属イオンや窒素原子を含まない官能基を有する単量体が好適であり、カルボキシル基又はカルボン酸無水物基を有する単量体、特に無水マレイン酸がより好適である。
【００９６】
また、スチレン系単量体化合物としては、スチレン、α−メチルスチレン、ｏ−メチルスチレン、ｍ−メチルスチレン、ｐ−メチルスチレン、ｔｅｒｔ−ブチルスチレン、α−メチルビニルトルエン、ジメチルスチレン、クロルスチレン、ジクロルスチレン、ブロムスチレン、ジブロムスチレン、ビニルナフタレン等を用いることができるが、特にスチレンが好ましい。さらに、これらのスチレン系単量体化合物と共重合可能な他の化合物、例えばアクリロニトリル、メタクリロニトリル等を共重合成分として使用しても差し支えない。
【００９７】
本発明におけるＣ成分として好ましいカルボキシル基類を有する単量体を共重合してなるスチレン含有共重合体においては、比較的多くのカルボキシル基類を安定してスチレン含有重合体中に含むことが可能であるという利点を有する。より好適な態様として、カルボキシル基類を有する単量体とスチレン系単量体とを共重合してなるスチレン含有共重合体を挙げることができ、中でも殊に好適なものはスチレン−無水マレイン酸共重合体である。このスチレン−無水マレイン酸共重合体は、層状珪酸塩中のイオン成分及び芳香族ポリカーボネート樹脂のいずれに対しても高い相溶性を有することから、層状珪酸塩（Ｂ成分）を芳香族ポリカーボネート樹脂を主成分とする組成物中に良好に微分散させることができ、好適な条件を選べばナノオーダーに微分散させることも可能である。さらに、カルボン酸無水物基の作用により層状珪酸塩、殊に有機化層状珪酸塩を含有する樹脂組成物において良好な熱安定性が得られる。またかかる共重合体それ自体の熱安定性が良好であるため、芳香族ポリカーボネート樹脂の溶融加工に必要な高温条件に対しても高い安定性を有する。
【００９８】
カルボキシル基類を有する単量体を共重合してなるスチレン含有共重合体の組成については、上述のβの割合における条件を満足する限り制限されないが、カルボキシル基類を有する単量体からの成分を１〜３０重量％（特に５〜２５重量％）、スチレン系単量体化合物成分９９〜７０重量％（特に９５〜７５重量％）を含み、共重合可能な他の化合物成分を０〜２９重量％を含むものを用いるのが好ましく、カルボキシル基類を有する単量体を１〜３０重量％（特に５〜２５重量％）、スチレン系単量体化合物９９〜７０重量％（特に９５〜７５重量％）含む共重合体が特に好ましい。
【００９９】
上記スチレン含有共重合体の分子量は特に制限されないが、その重量平均分子量は１万〜１００万の範囲にあることが好ましく、５万〜５０万がより好ましい。なお、ここいう重量平均分子量は、標準ポリスチレン樹脂による較正直線を使用したＧＰＣ測定によりポリスチレン換算の値として算出されるものである。
【０１００】
本発明における他の好適なＣ成分としては、上記ｃ）に分類される、親水基としてオキサゾリン基を含有するスチレン含有共重合体が挙げられる。かかる共重合体を形成するスチレン系単量体化合物としては、スチレン、α−メチルスチレン、ｏ−メチルスチレン、ｍ−メチルスチレン、ｐ−メチルスチレン、ｔｅｒｔ−ブチルスチレン、α−メチルビニルトルエン、ジメチルスチレン、クロルスチレン、ジクロルスチレン、ブロムスチレン、ジブロムスチレン、ビニルナフタレン等を用いることができる。さらに、これらの化合物と共重合可能な他の化合物、例えばアクリロニトリル、メタクリロニトリル等を共重合成分として使用しても差し支えない。特に好適なものとして、スチレン（２−イソプロペニル−２−オキサゾリン）−スチレン−アクリロニトリル共重合体が例示される。
【０１０１】
＜Ｄ成分について＞
本発明の樹脂組成物におけるＤ成分は液晶ポリエステル樹脂である。本発明でいう「液晶ポリエステル樹脂」とは、サーモトロピック液晶ポリエステルであり、溶融状態でポリマー分子鎖が一定方向に配列する性質を有している。かかる分子鎖の配列状態の形態はネマチック型、スメチック型、コレステリック型、ディスコチック型のいずれの形態であってもよく、また、２種以上の形態を呈するものであってもよい。さらに、液晶ポリエステルの構造としては、主鎖型、側鎖型、剛直主鎖屈曲側鎖型等のいずれの構造であってもよいが、好ましいのは主鎖型液晶ポリエステルである。
【０１０２】
上記配列状態の形態、すなわち異方性溶融相の性質は、直交偏光子を利用した慣用の偏光検査法により確認することができる。より具体的には、異方性溶融相の確認は、Ｌｅｉｔｚ偏光顕微鏡を使用し、Ｌｅｉｔｚホットステージにのせた溶融試料を窒素雰囲気下で４０倍の倍率で観察することにより実施できる。本発明のポリマーは直交偏光子の間で検査したときに、たとえ溶融静止状態であっても偏光は透過し、光学的に異方性を示す。
【０１０３】
また、液晶ポリエステルの耐熱性はいかなる範囲であってもよいが、芳香族ポリカーボネート樹脂の加工温度に近い部分で溶融し液晶相を形成するものが適切である。この点で液晶ポリエステルの荷重たわみ温度が１５０〜２８０℃、好ましくは１８０〜２５０℃であるものがより好適である。かかる液晶ポリエステルはいわゆる耐熱性区分のII型に属するものである。かかる耐熱性を有する場合には耐熱性のより高いＩ型に比較して成形加工性に優れ、及び耐熱性のより低いIII型に比較して良好な難燃性が達成される。
【０１０４】
本発明で用いられる液晶ポリエステルは、ポリエステル及びポリエステルアミドを包含するものであり、芳香族ポリエステル及び芳香族ポリエステルアミドが好ましく、芳香族ポリエステル及び芳香族ポリエステルアミドを同一分子鎖中に部分的に含むポリエステルも好ましい例である。
【０１０５】
特に好ましくは、芳香族ヒドロキシカルボン酸、芳香族ヒドロキシアミン、芳香族ジアミンの群から選ばれた１種又は２種以上の化合物を構成成分として含有する全芳香族ポリエステル、全芳香族ポリエステルアミドである。
より具体的には、
１）主として、芳香族ヒドロキシカルボン酸及びその誘導体の１種又は２種以上からなるポリエステル、
２）主として、ａ）芳香族ヒドロキシカルボン酸及びその誘導体の１種又は２種以上とｂ）芳香族ジカルボン酸、脂環族ジカルボン酸及びその誘導体の１種又は２種以上とｃ）芳香族ジオール、脂環族ジオール、脂肪族ジオール及びその誘導体の少なくとも１種又は２種以上とからなるポリエステル、
３）主として、ａ）芳香族ヒドロキシカルボン酸及びその誘導体の１種又は２種以上と、ｂ）芳香族ヒドロキシアミン、芳香族ジアミン及びその誘導体の１種又は２種以上と、ｃ）芳香族ジカルボン酸、脂環族ジカルボン酸及びその誘導体の１種又は２種以上とからなるポリエステルアミド、並びに、
４）主として、ａ）芳香族ヒドロキシカルボン酸及びその誘導体の１種又は２種以上と、ｂ）芳香族ヒドロキシアミン、芳香族ジアミン及びその誘導体の１種又は２種以上と、ｃ）芳香族ジカルボン酸、脂環族ジカルボン酸及びその誘導体の１種又は２種以上と、ｄ）芳香族ジオール、脂環族ジオール、脂肪族ジオール及びその誘導体の少なくとも１種又は２種以上とからなるポリエステルアミド、
が挙げられるが、上記１）の主として芳香族ヒドロキシカルボン酸及びその誘導体の１種又は２種以上からなるポリエステルが特に好ましい。さらに、上記の構成成分に必要に応じ分子量調整剤を併用してもよい。
【０１０６】
本発明の液晶ポリエステルを構成する具体的化合物の好ましい例は、２，６−ナフタレンジカルボン酸、２，６−ジヒドロキシナフタレン、１，４−ジヒドロキシナフタレン及び６−ヒドロキシ−２−ナフトエ酸等のナフタレン化合物、４，４’−ジフェニルジカルボン酸、４，４’−ジヒドロキシビフェニル等のビフェニル化合物、ｐ−ヒドロキシ安息香酸、テレフタル酸、ハイドロキノン、ｐ−アミノフェノール及びｐ−フェニレンジアミン等のパラ位置換のベンゼン化合物及びそれらの核置換ベンゼン化合物（置換基は塩素、臭素、メチル、フェニル、１−フェニルエチルより選ばれる）、イソフタル酸、レゾルシン等のメタ位置換のベンゼン化合物、並びに、下記一般式（Ａ）、（Ｂ）又は（Ｃ）で表される化合物である。中でも、ｐ−ヒドロキシ安息香酸と６−ヒドロキシ−２−ナフトエ酸が特に好ましく、両者を混合してなる液晶ポリエステルが好適である。両者の割合は前者が８０〜５０モル％の範囲が好ましく、７５〜６０モル％の範囲がより好ましく、後者が２０〜５０モル％の範囲が好ましく、２５〜４０モル％の範囲がより好ましい。
【０１０７】
【化４】
2004204004.tif 000004
【０１０８】
【化５】
2004204004.tif 000005
【０１０９】
【化６】
2004204004.tif 000006
【０１１０】
[但し、上記一般式（Ａ）（Ｂ）（Ｃ）において、ＸはＣ1〜Ｃ4のアルキレン基及びアルキリデン基、−Ｏ−、−ＳＯ−、−ＳＯ2−、−Ｓ−、並びに−ＣＯ−より選ばれる基であり、Ｙは−（ＣＨ2）n−（ｎ＝１〜４）、及びＯ（ＣＨ2）nＯ−（ｎ＝１〜４）より選ばれる基である。]
また、本発明の樹脂組成物においてＤ成分として使用される液晶ポリエステルは、上述の構成成分の他に同一分子鎖中に部分的に異方性溶融相を示さないポリアルキレンテレフタレートを含むものであってもよい。この場合のアルキレン基の炭素原子数は２〜４である。
【０１１１】
本発明においてＤ成分となる上記液晶ポリエステルの基本的な製造方法は、特に制限がなく、公知のポリエステルの重縮合法に準じて製造できる。上記液晶ポリエステルは、また、６０℃でペンタフルオロフェノールに０．１重量％濃度で溶解したときに、少なくとも約２．０ｄｌ／ｇ、たとえば約２．０〜１０．０ｄｌ／ｇの対数粘度値（ＩＶ値）を一般に示す。
【０１１２】
これらの中でも、ｐ−ヒドロキシ安息香酸と６−ヒドロキシ−２−ナフトエ酸で代表される芳香族ヒドロキシカルボン酸を主成分とするＩＶが２．０〜１０．０ｄｌ／ｇ全芳香族ポリエステルが特に好適である。
【０１１３】
本発明の樹脂組成物中において、上記Ｄ成分の液晶ポリエステルは、成形後、アスペクト比３以上、特にアスペクト比４〜４０の繊維状となって分散するのが好ましい。このためには、後述する成形過程で樹脂組成物に一定方向の力を加えて、液晶ポリエステルを樹脂組成中で繊維状に配向させることが望ましい。その一方で、従来かかる配向において問題となる異方性に起因する反りが、本発明の樹脂組成物では極力低減されていることから、液晶ポリマーのかかる繊維状配向し高剛性化する特性を十分に発揮することが可能である。さらに、本発明はかかる特性を有しながら表面平滑性においても良好である。
【０１１４】
＜Ｅ成分について＞
本発明の樹脂組成物において、さらに含有することが好適なＥ成分は、高級脂肪酸と多価アルコールとの部分エステル及び／又はフルエステルである。かかるＥ成分は、層状珪酸塩を含む樹脂組成物の耐加水分解性をさらに向上させる効果を発揮する。かかる耐加水分解性の向上の原因は明らかではないものの、加水分解の原因となるイオン性の化合物を捕捉し、中和する作用があるものと予想される。
【０１１５】
ここで高級脂肪酸としては、炭素原子数１０〜３２の脂肪族カルボン酸を指し、その具体例としては、デカン酸、ウンデカン酸、ドデカン酸、トリデカン酸、テトラデカン酸、ペンタデカン酸、ヘキサデカン酸（パルミチン酸）、ヘプタデカン酸、オクタデカン酸（ステアリン酸）、ノナデカン酸、イコサン酸、ドコサン酸、ヘキサコサン酸等の飽和脂肪族カルボン酸、並びに、パルミトレイン酸、オレイン酸、リノール酸、リノレン酸、エイコセン酸、エイコサペンタエン酸、セトレイン酸等の不飽和脂肪族カルボン酸を挙げることができる。これらの中でも脂肪族カルボン酸としては炭素原子数１０〜２２のものが好ましく、炭素原子数１４〜２０であるものがより好ましい。特に炭素原子数１４〜２０の飽和脂肪族カルボン酸、特にステアリン酸及びパルミチン酸が好ましい。ステアリン酸等の脂肪族カルボン酸は、通常、炭素原子数の異なる他のカルボン酸成分を含む混合物である。上記Ｅ成分においても、かかる天然油脂類から製造され他のカルボン酸成分を含む混合物の形態からなるステアリン酸やパルミチン酸から得られたエステル化合物が好ましく使用される。
【０１１６】
一方、多価アルコールとしては、炭素原子数３〜３２のものがより好ましい。かかる多価アルコールの具体例としては、グリセリン、ジグリセリン、ポリグリセリン（例えばデカグリセリン等）、ペンタエリスリトール、ジペンタエリスリトール、ジエチレングリコール及びプロピレングリコール等が挙げられる。
【０１１７】
これらの中で、特にＥ成分としてより好ましいものは、ステアリン酸を主成分とする高級脂肪酸とグリセリンとの部分エステルであり、この部分エステルは、例えば理研ビタミン（株）より「リケマールＳ−１００Ａ」という商品名で市販されており、市場から容易に入手することができる。
【０１１８】
＜Ｆ成分について＞
本発明の樹脂組成物において、さらに含有することが好適なＦ成分は、ホスフェート化合物及び／又はホスファイト化合物である。ホスファイト化合物としては、まず、スピロ環骨格を有するホスファイトを挙げることができる。かかるホスファイトの具体例としては、ジステアリルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、フェニルビスフェノールＡペンタエリスリトールジホスファイト、ジシクロヘキシルペンタエリスリトールジホスファイト等が挙げられ、好ましくはジステアリルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイトを挙げることができる。
【０１１９】
さらに、他のホスファイト化合物としては、トリデシルホスファイト、トリス（トリデシル）ホスファイト、ジデシルフェニルホスファイト、ジ（トリデシル）フェニルホスファイト、ジエチルフェニルホスファイト、ジ−ｉｓｏ−プロピルフェニルホスファイト、ジ−ｎ−ブチルフェニルホスファイト、トリス（２，４−ジ−ｔｅｒｔ−ブチルフェニル）ホスファイト、トリス（２，６−ジ−ｔｅｒｔ−ブチルフェニル）ホスファイト、トリス（２，６−ジ−ｔｅｒｔ−ブチルフェニル）ホスファイト、トリス［（３−エチルオキセタニル−３）メチル］ホスファイト等が挙げられる。
【０１２０】
他のホスファイト化合物としては、２価フェノール類と反応し環状構造を有するものも使用できる。例えば、２，２’−メチレンビス（４，６−ジ−ｔｅｒｔ−ブチルフェニル）（２，４−ジ−ｔｅｒｔ−ブチルフェニル）ホスファイト、２，２’−メチレンビス（４，６−ジ−ｔｅｒｔ−ブチルフェニル）（２−ｔｅｒｔ−ブチル−４−メチルフェニル）ホスファイト、２，２’−メチレンビス（４−メチル−６−ｔｅｒｔ−ブチルフェニル）（２−ｔｅｒｔ−ブチル−４−メチルフェニル）ホスファイト、２，２’−エチリデンビス （４−メチル−６−ｔｅｒｔ−ブチルフェニル）（２−ｔｅｒｔ−ブチル−４−メチルフェニル）ホスファイト等を挙げることができる。
【０１２１】
一方、ホスフェート化合物としては、トリブチルホスフェート、トリメチルホスフェート、トリクレジルホスフェート、トリフェニルホスフェート、トリクロルフェニルホスフェート、トリエチルホスフェート、ジフェニルクレジルホスフェート、ジフェニルモノオルソキセニルホスフェート、トリブトキシエチルホスフェート、ジブチルホスフェート、ジオクチルホスフェート、ジイソプロピルホスフェート等を挙げることができ、好ましくはトリフェニルホスフェート、トリメチルホスフェートである。
【０１２２】
ホスホナイト化合物としては、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイト、テトラキス（２，４−ジ−ｔｅｒｔ−ブチルフェニル）−３，３’−ビフェニレンジホスホナイト、テトラキス（２，６−ジ−ｔｅｒｔ−ブチルフェニル）−４，４’−ビフェニレンジホスホナイト、テトラキス（２，６−ジ−ｔｅｒｔ−ブチルフェニル）−４，３’−ビフェニレンジホスホナイト、テトラキス（２，６−ジ−ｔｅｒｔ−ブチルフェニル）−３，３’−ビフェニレンジホスホナイト、ビス（２，４−ジ−ｔｅｒｔ−ブチルフェニル）−４−フェニル−フェニルホスホナイト、ビス（２，４−ジ−ｔｅｒｔ−ブチルフェニル）−３−フェニル−フェニルホスホナイト、ビス（２，６−ジ−ｎ−ブチルフェニル）−３−フェニル−フェニルホスホナイト、ビス（２，６−ジ−ｔｅｒｔ−ブチルフェニル）−４−フェニル−フェニルホスホナイト、ビス（２，６−ジ−ｔｅｒｔ−ブチルフェニル）−３−フェニル−フェニルホスホナイト等が挙げられる。中でも、テトラキス（２，４−ジ−ｔｅｒｔ−ブチルフェニル）−ビフェニレンジホスホナイト、ビス（２，４−ジ−ｔｅｒｔ−ブチルフェニル）−フェニル−フェニルホスホナイトがより好ましい。かかるホスホナイト化合物は上記アルキル基が２以上置換したアリール基を有するホスファイト化合物との併用可能であり好ましい。
【０１２３】
これらのホスフェート化合物及びホスファイト化合物は、単独で使用しても、２種以上併用してもよい。このＦ成分の添加によって、樹脂組成物の耐熱安定性がさらに向上する。
【０１２４】
＜各成分の組成割合について＞
次に、本発明の樹脂組成物における上記各成分の組成割合（含有量）について説明する。
【０１２５】
Ｂ成分の層状珪酸塩の組成割合は、Ａ成分（芳香族ポリカーボネート樹脂）１００重量部当り、０．１〜５０重量部であり、好ましくは０．５〜２０重量部、さらに好ましくは０．５〜１３重量部、特に好ましくは１〜１０重量部である。Ｂ成分のかかる組成割合が上記下限より少ないときには、層状珪酸塩を配合した効果が十分発現せず、したがって高剛性及び低異方性を実現する上で不十分となる。他方、Ｂ成分のかかる組成割合が上記上限より多いときには、樹脂組成物の耐熱性や熱安定性の低下により、環境安定性が悪化するので好ましくない。
【０１２６】
なお、樹脂組成物の剛性向上効果は、樹脂組成物中におけるＢ成分（珪酸塩）中の無機分の含有量に影響されるが、本発明の樹脂組成物では上記無機分の含有量が全体の１０重量％以下の少量でも樹脂組成物成形品の剛性を有意に向上することができるので、Ｂ成分の配合による他の特性への悪影響なしに剛性の向上を図ることができ、しかも、特定の有機オニウムイオンでイオン交換したＢ成分の使用によって耐加水分解性の改善が達成される。
【０１２７】
一方、Ｃ成分、すなわちＡ成分の芳香族ポリカーボネート樹脂と親和性を有しかつ親水性成分を有する化合物は、Ａ成分（芳香族ポリカーボネート樹脂）１００重量部当り、０．１〜５０重量部含有することが必要である。Ａ成分１００重量部当りのＣ成分の組成割合は、好ましくは０．５〜３０重量部であり、さらに好ましくは１〜２０重量部である。上記範囲においては層状珪酸塩の良好な微分散（ナノ分散）及び熱安定性の向上が達成されるため、高剛性及び熱安定性においてより優れた樹脂組成物が提供される。この熱安定性の向上によって、高温高湿下での環境安定性も良好となる。
【０１２８】
Ｄ成分の液晶ポリエステル樹脂の配合量は、Ａ成分（芳香族ポリカーボネート樹脂）１００重量部当り、０．１〜１００重量部であり、好ましくは０．５〜５０重量部、さらに好ましくは１〜３０重量部である。Ｄ成分（液晶ポリエステル系樹脂）の配合量は、０．１重量部より少いと液晶ポリエステル系樹脂添加の効果が殆どなく、液晶ポリエステル系樹脂を配合する意味がなくなり、芳香族ポリカーボネート樹脂より多くなると樹脂組成物の耐熱性が悪化するばかりでなく、剛性と低異方性のバランスの点で好ましくない。
【０１２９】
所望により添加するＥ成分（すなわち高級脂肪酸と多価アルコールの部分エステル及び／又はフルエステル）の組成割合並びにＦ成分（すなわちホスフェート化合物及び／又はホスファイト化合物）の組成割合は、それぞれ、上記Ａ成分１００重量部に対して、０．０１〜１重量部が好ましい。より好ましくは０．０２〜０．８重量部、さらに好ましくは０．０３〜０．５重量部である。前期範囲においては高温高湿下での環境安定性及び熱安定性がさらに向上する。Ｅ成分とＦ成分は単独で使用してもよく両者を併用してもよい。これらの組成割合が上記下限より小さい場合には耐加水分解性のさらなる改良効果が小さく、またＥ成分の組成割合が上記上限より大きい場合にはＥ成分自体の熱劣化を生じやすくなるので、好ましくない。
【０１３０】
したがって、本発明で特に好ましい組成割合は、Ａ成分１００重量部当り、Ｂ成分０．５〜２０重量部、Ｃ成分０．５〜３０重量部、Ｄ成分１〜６０重量部の範囲であり、Ｅ成分及び／又はＦ成分を含む場合は、それぞれ０．０１〜１重量部の範囲である。
【０１３１】
＜必要により配合し得る付加的成分について＞
本発明の樹脂組成物は、Ａ成分である上記の芳香族ポリカーボネート樹脂及びＢ成分である上記層状珪酸塩、上記のＣ成分及びＤ成分、さらに好適に添加されるＥ成分及び／又はＦ成分にて構成されるが、さらに、必要に応じ、付加的成分として上記各成分以外の重合体やその他の添加剤を付加的成分として添加しても差し支えない。
【０１３２】
さらに、難燃剤（例えば、臭素化エポキシ樹脂、臭素化ポリスチレン、臭素化ポリカーボネート、臭素化ポリアクリレート、モノホスフェート化合物、ホスフェートリゴマー化合物、ホスホネートリゴマー化合物、ホスホニトリルオリゴマー化合物、ホスホン酸アミド化合物、有機スルホン酸アルカリ（土類）金属塩、シリコーン系難燃剤等）や難燃助剤（例えば、アンチモン酸ナトリウム、三酸化アンチモン等）を配合することもできる。
【０１３３】
難燃効果を向上する目的で、硫黄含有有機金属塩化合物を添加することも可能である。かかる硫黄含有有機金属塩化合物の例としては、有機スルホン酸の金属塩があり、具体的には、脂肪族スルホン酸のアルカリ金属塩、脂肪族スルホン酸のアルカリ土類金属塩、芳香族スルホン酸のアルカリ金属塩、芳香族スルホン酸のアルカリ土類金属塩等が挙げられる。これらの金属塩を形成する。アルカリ金属としては、リチウム、ナトリウム、カリウム、ルビジウム、セシウムが挙げられ、アルカリ土類金属としては、ベリリウム、マグネシウム、カルシウム、ストロンチウム、バリウムが挙げられ、特に好ましくはリチウム、ナトリウム、カリウムである。
【０１３４】
かかる脂肪族スルホン酸金属塩の好ましい例としては、アルカンスルホン酸アルカリ（土類）金属塩、かかるアルカンスルホン酸アルカリ（土類）金属塩のアルキル基の一部がフッ素原子で置換したスルホン酸アルカリ（土類）金属塩、及びパーフルオロアルカンスルホン酸アルカリ（土類）金属塩を挙げることができ、これらは１種もしくは２種以上を併用して使用することができる（ここで、アルカリ（土類）金属塩の表記は、アルカリ金属塩、アルカリ土類金属塩のいずれも含む意味で使用する）。アルカンスルホン酸アルカリ（土類）金属塩に使用するアルカンスルホン酸の好ましい例としては、メタンスルホン酸、エタンスルホン酸、プロパンスルホン酸、ブタンスルホン酸、メチルブタンスルホン酸、ヘキサンスルホン酸、へプタンスルホン酸、オクタンスルホン酸等があげられ、これらは１種もしくは２種以上を併用して使用することができる。また、かかるアルキル基の一部がフッ素原子で置換した金属塩も挙げることができる。パーフルオロアルカンスルホン酸の好ましい例としては、パーフルオロメタンスルホン酸、パーフルオロエタンスルホン酸、パーフルオロプロパンスルホン酸、パーフルオロブタンスルホン酸、パーフルオロメチルブタンスルホン酸、パーフルオロヘキサンスルホン酸、パーフルオロヘプタンスルホン酸、パーフルオロオクタンスルホン酸等があげられ、特に炭素原子数が１〜８のものが好ましい。これらは１種もしくは２種以上を併用して使用することができる。かかるアルカンスルホン酸アルカリ（土類）金属塩としては、エタンスルホン酸ナトリウム塩を、パーフルオロアルカンスルホン酸アルカリ（土類）金属塩としては、パーフルオロブタンスルホン酸カリウム塩を好ましく挙げることができる。芳香族スルホン酸アルカリ（土類）金属塩に使用する芳香族スルホン酸としては、モノマー状又はポリマー状の芳香族サルファイドのスルホン酸、芳香族カルボン酸及びエステルのスルホン酸、モノマー状又はポリマー状の芳香族エーテルのスルホン酸、芳香族スルホネートのスルホン酸、モノマー状又はポリマー状の芳香族スルホン酸、モノマー状又はポリマー状の芳香族スルホンスルホン酸、芳香族ケトンのスルホン酸、複素環式スルホン酸、芳香族スルホキサイドのスルホン酸、芳香族スルホン酸のメチレン型結合による縮合体からなる群から選ばれた少なくとも１種の酸を挙げることができ、これらは１種もしくは２種以上を併用して使用することができる。
【０１３５】
モノマー状又はポリマー状の芳香族サルファイドのスルホン酸アルカリ（土類）金属塩は、特開昭５０−９８５３９号公報に記載のように、例えば、ジフェニルサルファイド−４，４'−ジスルホン酸ジナトリウム、ジフェニルサルファイド−４，４'−ジスルホン酸ジカリウム等を挙げることができ、芳香族カルボン酸及びエステルのスルホン酸アルカリ（土類）金属塩は、特開昭５０−９８５４０号公報に記載されており、例えば５−スルホイソフタル酸カリウム、５−スルホイソフタル酸ナトリウム、ポリエチレンテレフタル酸ポリスルホン酸ポリナトリウム等を挙げることができる。
【０１３６】
モノマー状又はポリマー状の芳香族エーテルのスルホン酸アルカリ（土類）金属塩は、特開昭５０−９８５４２号公報のように、例えば１−メトキシナフタレン−４−スルホン酸カルシウム、４−ドデシルフェニルエーテルジスルホン酸ジナトリウム、ポリ（２，６−ジメチルフェニレンオキシド）ポリスルホン酸ポリナトリウム、ポリ（１，３−フェニレンオキシド）ポリスルホン酸ポリナトリウム、ポリ（１，４−フェニレンオキシド）ポリスルホン酸ポリナトリウム、ポリ（２，６−ジフェニルフェニレンオキシド）ポリスルホン酸ポリカリウム、ポリ（２−フルオロ−６−ブチルフェニレンオキシド）ポリスルホン酸リチウム等が挙られる。また、芳香族スルホネートのスルホン酸アルカリ（土類）金属塩としては、特開昭５０−９８５４４号公報に記載のように、例えばベンゼンスルホネートのスルホン酸カリウム等を挙げることができる。
【０１３７】
モノマー状又はポリマー状の芳香族スルホン酸アルカリ（土類）金属塩は、特開昭５０−９８５４６号公報に記載のように、例えばベンゼンスルホン酸ナトリウム、ベンゼンスルホン酸ストロンチウム、ベンゼンスルホン酸マグネシウム、ｐ−ベンゼンジスルホン酸ジカリウム、ナフタレン−２，６−ジスルホン酸ジカリウム、ビフェニル−３，３'−ジスルホン酸カルシウム等を挙げることができる。モノマー状又はポリマー状の芳香族スルホンスルホン酸アルカリ（土類）金属塩は、特開昭５２−５４７４６号公報に記載のように、例えばジフェニルスルホン−３−スルホン酸ナトリウム、ジフェニルスルホン−３−スルホン酸カリウム、ジフェニルスルホン−３，３'−ジスルホン酸ジカリウム、ジフェニルスルホン−３，４'−ジスルホン酸ジカリウム等を挙げることができる。
【０１３８】
芳香族ケトンのスルホン酸アルカリ（土類）金属塩としては、特開昭５０−９８５４７号公報に記載の化合物、例えばα，α，α−トリフルオロアセトフェノン−４−スルホン酸ナトリウム、ベンゾフェノン−３，３'−ジスルホン酸ジカリウム等を挙げることができる。
【０１３９】
複素環式スルホン酸アルカリ（土類）金属塩としては、特開昭５０−１１６５４２号公報に記載の化合物、例えばチオフェン−２，５−ジスルホン酸ジナトリウム、チオフェン−２，５−ジスルホン酸ジカリウム、チオフェン−２，５−ジスルホン酸カルシウム、ベンゾチオフェンスルホン酸ナトリウム等を挙げることができる。
【０１４０】
芳香族スルホキサイドのスルホン酸アルカリ（土類）金属塩としては、特開昭５２−５４７４５号公報に化合物、例えばジフェニルスルホキサイド−４−スルホン酸カリウム等を挙げることができる。芳香族スルホン酸アルカリ（土類）金属塩のメチレン型結合による縮合体としては、ナフタレンスルホン酸ナトリウムのホルマリン縮合物、アントラセンスルホン酸ナトリウムのホルマリン縮合物等を挙げることができる。
【０１４１】
また、上記硫黄含有有機金属塩化合物の他の例として、硫酸エステルのアルカリ（土類）金属塩も挙げることができ、特に一価及び／又は多価アルコール類の硫酸エステルのアルカリ（土類）金属塩を挙げることができる。かかる一価及び／又は多価アルコール類の硫酸エステルとしては、メチル硫酸エステル、エチル硫酸エステル、ラウリル硫酸エステル、ヘキサデシル硫酸エステル、ポリオキシエチレンアルキルフェニルエーテルの硫酸エステル、ペンタエリスリトールのモノ、ジ、トリ、テトラ硫酸エステル、ラウリン酸モノグリセライドの硫酸エステル、パルミチン酸モノグリセライドの硫酸エステル、ステアリン酸モノグリセライドの硫酸エステル等を挙げることができる。これらの硫酸エステルのアルカリ（土類）金属塩として好ましくはラウリル硫酸エステルのアルカリ（土類）金属塩を挙げることができる。
【０１４２】
上記に挙げたスルホン酸又は硫酸エステルの金属塩化合物のうち、より好ましい成分として芳香族スルホン酸のアルカリ（土類）金属塩及びパーフルオロアルカンスルホン酸のアルカリ（土類）金属塩を挙げることができ、パーフルオロアルカンスルホン酸のアルカリ（土類）金属塩が特に好ましい。
【０１４３】
本発明の樹脂組成物に用いられる上記硫黄含有有機金属塩化合物の配合量は、全樹脂組成物１００重量％中０．００１〜０．８重量％である。好ましくは０．００５〜０．１５重量％、より好ましくは０．００５〜０．１重量％、さらに好ましくは０．０１〜０．０８重量％である。添加量がこの範囲より大きいときには、芳香族ポリカーボネートの分解を促進する等の問題が生じ、またこの範囲より小さいときには、難燃性の向上効果を得ることができなくなる。
【０１４４】
さらに、本発明の樹脂組成物には、その特徴を損なわない範囲で、Ａ成分、Ｃ成分及びＤ成分以外の他の熱可塑性樹脂、Ｂ成分以外の強化充填材、滴下防止剤（フィブリル形成能を有するポリテトラフルオロエチレン等）、酸化防止剤（例えば、ヒンダードフェノール系化合物、イオウ系酸化防止剤等）、紫外線吸収剤、光安定剤、衝撃改良剤、離型剤、滑剤、染料、帯電防止剤、流動改質剤、無機もしくは有機の抗菌剤、光触媒系防汚剤（微粒子酸化チタン、微粒子酸化亜鉛等）、赤外線吸収剤、フォトクロミック剤及び蛍光増白剤等の１種又は２種以上をを適宜配合してもよい。
【０１４５】
上記Ａ成分、Ｃ成分、及びＤ成分以外の他の熱可塑性樹脂としては、例えば、ポリスチレン、シンジオタクチックポリスチレン樹脂、ＡＳ樹脂（アクリロニトリル−スチレン共重合体から主としてなる樹脂）、ＭＳ樹脂（メチルメタクリレート−スチレン共重合体から主としてなる樹脂）及びＡＢＳ樹脂（アクリロニトリル−スチレン−ブタジエン共重合体から主としてなる樹脂等の各種スチレン含有（共）重合体樹脂、アクリル樹脂、並びに、ポリアミド樹脂、ポリアセタール樹脂、芳香族ポリエステル樹脂、液晶ポリエステル樹脂、ポリオレフィン樹脂、シンジオタクチックポリスチレン樹脂及びポリフェニレンサルファイド樹脂等の結晶性熱可塑性樹脂が例示される。
【０１４６】
Ｂ成分以外の強化充填材は、本発明の熱可塑性樹脂組成物の剛性をさらに向上させる目的及び強度を向上させる目的、並びに該目的と電磁波シールド特性等の他の機能を付与する目的との複合目的等により適宜その種類や量が選択される。かかる強化充填材としては、例えば、ガラス繊維、炭素繊維、ガラスフレーク、ワラストナイト、カオリンクレー、マイカ、タルク及び各種ウイスカー類（チタン酸カリウムウイスカー、ホウ酸アルミニウムウイスカー等）といった一般に知られている各種フィラーを併用することができる。その形状は、繊維状、フレーク状、球状、中空状を自由に選択できる。ガラス繊維、炭素繊維及びガラスフレーク等は芳香族ポリカーボネート樹脂組成物の強度や耐衝撃性の向上のためには好適である。なお、本発明の樹脂組成物が有する極めて良好な表面外観（表面平滑性）をより有効に活用する場合には、強化充填材の大きさは微小であることが好ましい。具体的には繊維状充填材の場合は、その繊維径が、また板状充填材や粒状充填材の場合にはその大きさが、５μｍ以下が好ましく、４μｍ以下がより好ましく、３μｍ以下がさらに好ましい。繊維径や大きさの下限は０．０５μｍ程度が適切である。かかる微小な強化充填材としては、タルク、ワラストナイト、カオリンクレー及び各種ウイスカー類が例示される。強化充填材の配合量は、熱可塑性樹脂組成物の全量を１００重量％としてその５０重量％以下が適切であり、０．５〜３５重量％の範囲が好ましく、１〜２０重量％の範囲がより好ましい。かかる配合量が５０重量％を超えると、表面平滑性が悪化し、本発明の特徴の１つが十分に得られないようになる。
【０１４７】
また、本発明の樹脂組成物に添加得る染料類のうち、好ましい染料としてはペリレン系染料、クマリン系染料、チオインジゴ系染料、アンスラキノン系染料、チオキサントン系染料、紺青等のフェロシアン化物、ペリノン系染料、キノリン系染料、キナクリドン系染料、ジオキサジン系染料、イソインドリノン系染料、フタロシアニン系染料等が例示される。さらに、アンスラキノン系染料、ペリレン系染料、クマリン系染料、チオインジゴ系染料、チオキサントン系染料等に代表される各種の蛍光染料が例示される。また、蛍光増白剤としては、ビスベンゾオキサゾリル−スチルベン誘導体、ビスベンゾオキサゾリル−ナフタレン誘導体、ビスベンゾオキサゾリル−チオフェン誘導体及びクマリン誘導体等の蛍光増白剤が例示される。
【０１４８】
＜樹脂組成物の調製及び成形について＞
本発明の樹脂組成物を調製するには、任意の方法が採用される。例えば、上記Ａ〜Ｄの各成分並びに任意に添加する他の成分を予備混合た後、溶融混練し、ペレット化する方法をとることができる。予備混合の手段としては、ナウターミキサー、Ｖ型ブレンダー、ヘンシェルミキサー、メカノケミカル装置、押出混合機等を用いることができる。予備混合においては場合により押出造粒器やブリケッティングマシーン等により造粒を行うこともできる。予備混合後、ベント式二軸押出機に代表される溶融混練機で溶融混練し、ペレタイザー等の機器によりペレット化する。溶融混練機としてはこの他にバンバリーミキサー、混練ロール、恒熱撹拌容器等を挙げることができるが、ベント式二軸押出機に代表される多軸押出機が好ましい。ベントからは発生水分や揮発ガスを効率よく押出機外部へ排出するための真空ポンプが好ましく設置される。また押出原料中に混入した異物等を除去するためのスクリーンを押出機ダイス部前のゾーンに設置し、異物を樹脂組成物から取り除くことも可能である。かかるスクリーンとしては金網、スクリーンチェンジャー、焼結金属プレート（ディスクフィルター等）等を挙げることができる。かかる多軸押出機を用いることにより強力なせん断力で層状珪酸塩がマトリックス樹脂であるＡ成分中に微分散させられる。
【０１４９】
さらに、本発明の樹脂組成物の溶融混練機による溶融混練において、次の態様がより好適である。すなわち、Ｂ成分とＣ成分とを予め溶融混練しておき、その後該溶融混練物にＡ成分及びＤ成分並びにＥ成分やＦ成分等を溶融混合する方法が好ましい。かかる溶融混練方法によれば層状珪酸塩の微分散が達成され、好ましくはナノオーダーの分散が実現する。さらに、かかる溶融混練方法は芳香族ポリカーボネート樹脂の熱安定性を向上させるという効果も奏するので、実用上好ましい。
【０１５０】
もちろん他の混合方法によっても本発明の効果は発揮される。例えばＡ成分とＤ成分との樹脂組成物のペレットとＢ成分とＣ成分とを予め溶融混練したペレットとを成形加工機（例えば射出成形機）に同時に供給して成形加工機中において混合する製造方法が挙げられる。
【０１５１】
本発明の樹脂組成物の有利な製造法としては、例えば、（ｉ）Ｂ成分とＣ成分をベント式二軸押出機にて溶融混練しペレット化したものを、再度Ａ成分とＤ成分溶融混練する方法や、（ii）Ｂ成分とＣ成分をベント式二軸押出機の主供給口より投入し、Ａ成分及びＤ成分の一部又は全部を二軸押出機の途中段階に設けられた供給口から、Ｂ成分とＣ成分が既に溶融混練された状態の中へ投入する方法等を挙げることができる。これらＢ成分とＣ成分とを予め溶融混練する方法においては、その溶融混練時に、Ａ成分又はＤ成分の一部を含んでいても構わない。
【０１５２】
なお、Ｅ成分やＦ成分を配合する場合は、任意の段階で配合することができ、例えば、予めＦ成分をＡ成分又はＤ成分と混合しておき、これを他の成分と混練する方法、Ｂ成分とＣ成分とを溶融混練する際にこれらの成分を添加する方法、最終段階のペレット化工程でこれらを添加する方法等、任意に選択することが可能である。
【０１５３】
本発明の芳香族ポリカーボネート／液晶ポリエステル樹脂組成物は、通常、上記の如く製造されたペレットを射出成形することにより、各種の製品（成形品）を製造することができる。かかる射出成形においては、通常の成形方法だけでなく、適宜目的に応じて、射出圧縮成形、射出プレス成形、ガスアシスト射出成形、発泡成形（超臨界流体の注入によるものを含む）、インサート成形、インモールドコーティング成形、断熱金型成形、急速加熱冷却金型成形、二色成形、サンドイッチ成形、超高速射出成形等の射出成形法を用いて成形品を得ることができる。これら各種成形法の利点は既に広く知られるところである。また、成形方式はコールドランナー方式及びホットランナー方式のいずれも選択することができる。
【０１５４】
本発明の樹脂組成物は液晶ポリエステル樹脂と層状珪酸塩とを組み合わせたことにより、溶融時の流動性が著しく向上する。このため特に射出成形性が優れたものとなる。
【０１５５】
また、本発明の樹脂組成物は、押出成形により各種異形押出成形品、シート、フィルム等の形で使用することもできる。また、シート、フィルムの成形にはインフレーション法、カレンダー法、キャスティング法等も使用可能である。さらに特定の延伸操作をかけることにより熱収縮チューブとして成形することも可能である。さらに、本発明の樹脂組成物を回転成形やブロー成形等により中空成形品とすることも可能である。
【０１５６】
本発明の樹脂組成物からの成形品では、芳香族ポリカーボネート樹脂を主体とし、その中に液晶ポリエステルが成形方向に配向した繊維状になって配合されており、かつ層状珪酸塩が、成形方向の平均長さが５００ｎｍ以上でかつ平均厚さ１００ｎｍ以下のナノオーダーで均一に微分散している。このため、従来の芳香族ポリカーボネート／液晶ポリエステルのアロイからの成形品に比べて剛性が格段に向上しており、しかも低異方性が達成される。さらに、かかる層状珪酸塩の微分散が達成されたポリマーマトリックスは、高剪断領域において粘度が低下するとの特異的なレオロジー特性を有するが、かかる特徴は液晶ポリマーのそれに類似する。したがって、互いのレオロジー特性が助長されることで、高剪断領域における流動性が特に優れた樹脂組成物が達成される。その一方で、かかる層状珪酸塩の微分散が達成されたポリマーマトリックスは、低剪断領域において高い溶融粘度を発揮する。すなわち、極めて剪断速度依存性の高いレオロジー特性を有し、その結果高流動の一方でバリの発生が少ない極めて成形加工性に優れた特性が発揮される。また、かかるレオロジー特性は超高速射出成形法に適している。したがって、本発明によれば、超高速射出成形用に適した熱可塑性樹脂組成物が提供され、かかる超高速射出成形によって得られた成形品が提供される。ここで超高速射出成形における射出速度は３００ｍｍ／ｓｅｃ以上であることが好ましく、３５０ｍｍ／ｓｅｃ以上がより好ましい。一方、射出速度の上限としては８００ｍｍ／ｓｅｃが適切である。
【０１５７】
したがって、かかる本発明の樹脂組成物は、各種電子・電気機器、ＯＡ機器、車両部品、機械部品、その他農業資材、漁業資材、搬送容器、包装容器及び雑貨等の各種用途に有用である。
【０１５８】
殊に、本発明の樹脂組成物は、薄肉成形品においてその効果が十分に発揮される。すなわち、樹脂組成物の優れた流動性、高剛性並びに低異方性に基く成形品の低反り性は、薄肉成形品に要求される特性を全て満足するものである。さらに、本発明の樹脂組成物は他の強化充填材を配合したものとは異なり、強化充填材を含有しない樹脂組成物に匹敵する表面平滑性や転写性を有する。したがって、精密な表面精度や寸法の安定性が要求される薄肉成形品に対して最適な樹脂組成物が提供される。本発明でいう薄肉成形品とは、その主要部の厚みが２ｍｍ未満である成形品をいう。ここで主要部とは成形品面積中６０％を超える部分をいう。該成形品の主要部の厚みは、好ましくは０．０５ｍｍ以上２ｍｍ未満であり、より好ましくは０．１〜１．５ｍｍの範囲であり、さらに好ましくは０．１〜１ｍｍの範囲である。なお、成形品中の一部に上記範囲を超える厚みの部分が存在していてもよい。
【０１５９】
かかる薄肉成形品及びその用途としては、例えば、光学精密機器内に配されたミラー、ランプリフレクター、コネクター、ケーブルカプラー、回路基板、集積回路のモールド、光学ディスク基板、ハードディスク基板、光カード、ＩＣメモリーカード、ギア、電池ハウジング等の各種ハウジング成形品、鏡筒、スピーカーコーン、ディスクカートリッジ、マイクロマシン用機構部品及び銘板等が例示される。
【０１６０】
なお、本発明の樹脂組成物から得られた成形品には、表面改質を施すことによりさらに他の機能を付与するとこが可能である。ここでいう表面改質とは、蒸着（物理蒸着、化学蒸着等）、メッキ（電気メッキ、無電解メッキ、溶融メッキ等）、塗装、コーティング、印刷等の樹脂成形品の表層上に新たな層を形成させるものであり、通常の樹脂成形品に用いられる方法が適用できる。例えば、加飾塗装、ハードコート、撥水・撥油コート、紫外線吸収コート、赤外線吸収コート並びにメタライジング（メッキ、蒸着、スパッタリング等）等の各種の表面処理を施すことができる。
【０１６１】
樹脂成形品の表面に金属層又は金属酸化物層を積層する方法(メタライジング法)としては、例えば蒸着法、溶射法、メッキ法等が挙げられる。蒸着法としては真空蒸着、スパッタリング、イオンプレーティング等の物理蒸着法、並びに、熱ＣＶＤ法、プラズマＣＶＤ法、光ＣＶＤ法等の化学蒸着（ＣＶＤ）法が例示される。溶射法としては大気圧プラズマ溶射法、減圧プラズマ溶射法等が例示される。メッキ法としては、無電解メッキ（化学メッキ）法、溶融メッキ法、電気メッキ法等が挙げられ、電気メッキ法においてはレーザーメッキ法を使用することができる。
【０１６２】
上記の各メタライジング法の中でも、蒸着法及びメッキ法が本発明の樹脂成形品の金属層を形成する上で好ましく、蒸着法が本発明の樹脂成形品の金属酸化物層を形成する上で特に好ましい。蒸着法及びメッキ法は両者を組合せて使用することもでき、例えば蒸着法で形成された金属層を利用し電気メッキを行う方法等が採用可能である。
【０１６３】
【実施例】
以下、実施例及び比較例を示し、本発明をより具体的に説明する。ただし、本発明はこれらによって何ら限定されるものではない。なお、樹脂組成物の評価は下記（１）〜（９）の方法により行った。また、以下の文中で“部”とあるは特に断らない限り全て重量部を意味する。
【０１６４】
（１）層状珪酸塩（無機分）の含有量
各樹脂組成物を用いて、射出成形機（東芝機械(株)製：ＩＳ−１５０ＥＮ）によりシリンダー温度２６０℃、金型温度８０℃、成形サイクル４０秒で試験片（寸法：長さ１２７ｍｍ×幅１２．７ｍｍ×厚み６．４ｍｍ）を成形し、成形した試験片を切削してるつぼに入れて秤量し、６００℃まで昇温し、そのまま６時間保持した後に放冷し、るつぼに残った灰化残渣を秤量することで樹脂組成物中の層状珪酸塩（無機分）の量を測定した。すなわち、樹脂組成物の曲げ弾性率（剛性）等の特性は無機分の割合によって影響されるため、各実施例及び比較例１、２では、試験片中の無機分の割合を測定し、表１にＢ成分の無機分の割合（重量％）として表示した。
【０１６５】
（２）粘度平均分子量
上記（１）と同条件で成形した同形状の試験片（寸法：長さ１２７ｍｍ×幅１２．７ｍｍ×厚み６．４ｍｍ）の粘度平均分子量を、本文中に既述した方法にて測定した。
【０１６６】
（３）耐加水分解性
耐加水分解性は、高温高湿試験後の粘度平均分子量の低下率（ΔＭratio）で評価した。すなわち、該試験片を温度１０５℃、相対湿度１００％のプレッシャークッカーに１０時間放置して処理した後、温度２３℃、相対湿度５０％の環境下で２４時間放置した試験片（処理後の試験片）を用いて測定した粘度平均分子量と、温度２３℃、相対湿度５０％の環境下で７４時間放置した試験片（処理前の試験片）を用いて測定した粘度平均分子量を、下記数式にしたがって計算し、恒温恒湿試験後の粘度平均分子量の低下率（ΔＭratio）を算出した。
ΔＭratio＝１００×［（処理前の試験片の粘度平均分子量）−（処理後の試験片の粘度平均分子量）］／（処理前の試験片の粘度平均分子量）
この数値が小さいほど成形した樹脂組成物の耐加水分解性が良好であることを示す。
【０１６７】
（４）曲げ弾性率
上記（１）と同じ温度および射速条件で成形した曲げ弾性率測定用の試験片（寸法：長さ１２７ｍｍ×幅１２．７ｍｍ×厚み３．２ｍｍ、長さ方向の端面にゲートを１点有する金型キャビティより作成された）を、温度２３℃及び相対湿度５０％ＲＨの雰囲気下においてＡＳＴＭ−Ｄ７９０に準拠の方法により曲げ弾性率（ＭＰａ）を測定した。この数値が大きいほど成形した樹脂組成物の剛性が優れていることを意味する。
【０１６８】
（５）スパイラルフロー長
厚み１ｍｍ、アルキメデス型スパイラルフロー金型、シリンダー温度２９０℃、金型温度８０℃、射出圧力１１８ＭＰａで射出成形するときの溶融した樹脂組成物のスパイラルフロー長（ｃｍ）を測定した。この数値が大きいほど流動性がよく成形性にすぐれることを示す。
【０１６９】
（６）アスペクト比
曲げ試験用の試験片を流動方向に平行な面が出るように切削した後、断面を鏡面研磨し、その表面を電子顕微鏡にて観察して、任意に選択した繊維状液晶ポリエステル成分５０個の長さを写真上で測定することにより、液晶ポリエステル成分の平均アスペクト比を求めた。
【０１７０】
（７）表面外観
上記（１）と同条件で成形した同形状の試験片（寸法：長さ１２７ｍｍ×幅１２．７ｍｍ×厚み６．４ｍｍ）の表面状態を、目視にて観察し、処理後の試験片表面に膨れや皺といった平滑異常が全く見らず光沢のあるものを○、平滑異常が見られるものや光沢のないものを×として判定した。
【０１７１】
（８）収縮異方性
幅５０ｍｍ×長さ１００ｍｍ×厚み４ｍｍの角板試験片を成形後、温度２３℃及び相対湿度５０％ＲＨの雰囲気下に２４時間放置して状態調節した。その後かかる角板試験片の寸法を３次元測定機（ミツトヨ（株）製）により測定して、流れ方向及び直角方向の成形収縮率を算出し、かかる値より下記式に基づき成形収縮率の異方性（収縮異方性）を算出し評価した。かかる値が０に近いほど異方性の低い材料であるといえる。
（収縮異方性）＝（直角方向の成形収縮率（％））−（流れ方向の成形収縮率（％））
【０１７２】
（９）反り
幅１５０ｍｍ×長さ１５０ｍｍ×厚み１ｍｍの板状試験片を成形後、温度２３℃及び相対湿度５０％ＲＨの雰囲気下に２４時間放置して状態調節した。その後かかる板状試験片を水平な定盤の上に置き、板状成形品の角の１個所を、角の直角部分を頂角とし１５ｍｍ×１５ｍｍの二等辺を有する三角形を形成する部分を定盤と密着するよう押さえ、他の角部の浮き上がりを観察した。浮き上がりのない場合を○、多少浮き上がりのある場合を△、浮き上がりのある場合を×と判定した。
【０１７３】
［実施例１〜４、比較例１〜３］
表１記載の各成分のうち、予めＢ成分とＣ成分とを、表１記載の配合割合で、スクリュー直径３０ｍのベント付２軸押出機［(株)日本製鋼所製：ＴＥＸ３０ＸＳＳＴ；完全かみ合い、同方向回転、２条ネジスクリュー］を用いて溶融混練し一旦ペレット化（シリンダー温度２００℃）した。このペレットとＡ成分、Ｄ成分等の他の成分とを上記と同様の装置を用いて溶融混合し成形用のペレットを作成した。このときの排出量は２０，０００ｇ／ｈｒに設定し、押出温度は全ての区間を２５０℃とした。また、スクリュー回転数は１５０ｒｐｍ、ベントの真空度は３ｋＰａに設定した。
【０１７４】
このようにして得られた各成形用ペレットを、それぞれ、１００℃で５時間熱風循環式乾燥機により乾燥した後、射出成形機［住友重機械工業(株)：ＳＧ−１５０Ｕ］を用いて射出成形し、所定の試験片（寸法：長さ１２７ｍｍ×幅１２．７ｍｍ×厚み６．４ｍｍ等）を作成した。成形条件は、シリンダ温度２６０℃、金型温度８０℃、射速３０ｍｍ／秒、保圧５０ＭＰａ前後とした。これらの試験片についての評価結果を表１に示す。
【０１７５】
なお、表１記載の各成分を示す記号は、それぞれ下記のものを意味する。
【０１７６】
＜Ａ成分＞
〔ＰＣ−１〕：粘度平均分子量２３，８００のビスフェノールＡ型芳香族ポリカ−ボネ−ト樹脂パウダー［帝人化成(株)製「パンライトＬ−１２５０ＷＰ」］
＜Ｂ成分＞
〔Ｂ−１〕：下記方法により製造されたトリオクチルメチルアンモニウムクロライドでほぼ完全にイオン交換された有機化合成フッ素雲母（合成フッ素雲母の陽イオン交換容量は１１０ミリ当量／１００ｇ）。（略称：ＭＴＥ）
〔Ｂ−１（ＭＴＥ）の製造法〕：合成フッ素雲母（コープケミカル（株）製「ソマシフ ＭＥ−１００」）約１００部を精秤してこれを室温の水（イオン交換水）１００００部に撹拌分散し、ここに上記オニウムイオンのクロライド（トリオクチルメチルアンモニウムクロライド）を上記合成フッ素雲母の陽イオン交換当量に対して１．２倍当量を添加して６時間撹拌した。生成した沈降性の固体を濾別し、次いで３００００部のイオン交換水中で撹拌洗浄後再び濾別した。この洗浄と濾別の操作を各３回行った。得られた固体は５日の風乾後乳鉢で粉砕し、さらに５０℃の温風乾燥を１０時間行い、再度乳鉢で最大粒径が１００μｍ程度となるまで粉砕した。かかる温風乾燥により窒素気流下１２０℃で１時間保持した場合の熱重量減少で評価した残留水分量が３重量％として製造した。
〔Ｂ−２〕：下記方法により製造されたジメチルジデシルアンモニウムクロライドで陽イオン交換容量の５５％分がイオン交換された有機化合成フッ素雲母（合成フッ素雲母の陽イオン交換容量：１１０ミリ当量／１００ｇ）。（略称：４ＣＤ１０−Ｔｓ）
〔Ｂ−２の製造法〕：上記Ｂ−１の製造法と同様にしてジメチルジデシルアンモニウムクロライドを合成フッ素雲母「ＤＭＡ−８０Ｅ」（トピー工業（株）製）の陽イオン交換当量に対して０．８倍当量を添加した以外は、上記Ｂ−１の場合と同様にして製造した。
＜Ｃ成分＞
〔Ｃ−１〕：スチレン−無水マレイン酸共重合体（ノヴァケミカルジャパン（株）製：「ＤＹＬＡＲＫ ３３２−８０」、無水マレイン酸量約１５重量％）（略称：ＳＭＡ）
〔Ｃ−２〕：下記方法により製造されたＩＶ＝１．２４（ｄｌ／ｇ）、融点（ＴＭ）＝１７１℃のポリエーテルエステル共重合体（略称：ＰＥＧ−ＰＢＴ共重合体）
［Ｃ−２の製造の方法］
ジメチルテレフタレート（ＤＭＴ）、ジメチルイソフタレート（ＤＭＩ）、テトラメチレングリコール（ＴＭＧ）、エチレングリコール（ＥＧ）、及びポリエチレングリコール（ＰＥＧ、重合度８５）、触媒としてテトラブチルチタネート（酸成分に対して０．０９０ｍｏｌ％）を用い、ＤＭＴ／ＤＭＩ（モル比）＝８５／１５、ＴＭＧ／ＥＧ（モル比）＝９５／５、（ＴＭＧ＋ＥＧ）／ＰＥＧ（重量比）＝４５／５５の組成比で、反応器に仕込み、内温１９０℃でエステル化反応を行った。理論量の約８０％のメタノールが留出した後、昇温を開始し、徐々に減圧しながら重縮合反応を行った。１ｍｍＨｇ以下の真空度に到達後、２４０℃で２００分間反応を継続した。次いで酸化防止剤イルガノックス１０１０をポリエチレングリコールに対して５ｗｔ％添加し、反応を終了した。精製したポリマーのＩＶは１．２４（ｄｌ／ｇ）、融点（ＴＭ）は１７１℃であった。
＜Ｄ成分＞
〔ＬＣＰ〕：液晶ポリエステル樹脂（ポリプラスチックス（株）製「べクトラ Ａ９５０」）
＜Ｅ成分＞
〔Ｓ−１００Ａ〕：高級脂肪酸と多価アルコールの部分又はフルエステル（理研ビタミン（株）製：「リケマール Ｓ−１００Ａ」）
＜Ｆ成分＞：ホスフェート化合物又はホスファイト化合物
〔ＰＥＰ−８〕ジステアリルペンタエリスリトールジホスファイト：「アデカスタブ ＰＥＰ−８」（旭電化工業（株）製）
また、表１中に示す組成における各成分の配合量は、全てＡ成分１００重量部当りの重量部で表わす。
【０１７７】
【表１】
2004204004.tif 000007
【０１７８】
表１に示す結果から、本発明の樹脂組成物（実施例１〜４）は、高温高湿環境に放置したときの分子量低下が少なく耐加水分解性に優れているだけでなく、異方性が低く、かつ成形品の表面外観が良好で、しかも高い曲げ弾性率（剛性）を示すことが判る。
【０１７９】
【発明の効果】
以上の如き本発明の樹脂組成物は、従来にない高剛性でかつ良好な溶融流動及び低異方性と熱安定性を兼ね備えた芳香族ポリカーボネート／液晶ポリエステル樹脂樹脂組成物である。しかも、該組成物は成形性が良好であり、かつ表面外観特に表面平滑性の良好な成形品を与えるという利点も有する。かかる特性は、樹脂組成物のより幅広い用途における実用性を高め、各種電子・電気機器、ＯＡ機器、車両部品、機械部品、その他農業資材、漁業資材、搬送容器、包装容器、雑貨等の幅広い分野において有用であり、その産業的価値は極めて高い。